(57)【要約】【課題】　高カット比（cut　rate）を示す一方、研磨されるワークピースに相対的に平らな微細表面を与えるとともに、ワークピースに容易には傷をつけない研磨材製品製造ツールマスターの提供。【解決手段】　複数の研磨用の３次元形状の研磨材複合材料(１２)がその固定位置に配置された主要面(１６)を有するシート状構造を有する研磨材製品(１０)が、提供される。各複数材料は、バインダー(１４)内に拡散された研磨材粒子を含み、特定の寸法を含む異なりかつ見分けることができる境界(１５)によって形成される正確な形状を有する。この正確な形状は全てが同じというのではない。【選択図】図６
2004025445.tif 000002
【特許請求の範囲】
【請求項１】
　その固定位置に複数の３次元研磨材複合材料（１２）配置された主要面（１６）を有するシート状構造を備える研磨材製品（１０）であって、上記各複合材（１２）は、バインダー（１４）中に拡散された研磨材粒子（１３）を含み、かつ、実質的に特定の寸法を含む実質的に異なりかつ見分けることできる境界（１５）を有し、上記正確な形状は全てが同じというのではない、研磨材製品。
【請求項２】
　上記研磨材複合材料の実質的に全てが対をなし、該各対は２つの一致しない研磨材複合材料を含み、その一方の研磨材複合材料はその他方の研磨材複合材料の形状とは異なる形状を有する、請求項１記載の研磨材製品。
【請求項３】
　上記研磨材複合材料は、特定の第１形状を有する第１の正確な形状を有する第１研磨材複合材料と、第２の正確な形状と第２の特定の寸法とを有する第２の研磨材複合材料とを含み、上記第１および上記第２の特定の寸法は同じではない、請求項１記載の研磨材製品。
【請求項４】
　上記第１および第２の研磨材複合材料は、それぞれ、少なくとも４つの平面によって形成される境界を有し、隣接する平面は交わってある長さのエッジを形成し、上記第１の複合材料の少なくとも１つのエッジは上記第２の複合材料の全てのエッジの長さとは異なる長さを有する、請求項３記載の研磨材製品。
【請求項５】
　上記第１複合材料の少なくとも１つの上記エッジの長さは、上記第２の複合材料のどのエッジの長さに関しても、１：１を除く１０：１から１：１０までの間で変動する長さを有する、請求項４記載の研磨材製品。
【請求項６】
　上記第１および第２研磨材複合材料は、同じではない第１および第２の幾何形状をそれぞれ有する、請求項３記載の研磨材製品。
【請求項７】
　上記第１および第２の幾何形状は、立方体、角柱、円錐、円錐台、円筒、角錐、角錐台を含むグループから選択される、請求項６記載の研磨材製品。
【請求項８】
　上記各研磨材複合材料は、少なくとも４つの平面によって形成される境界を有し、隣接する平面がエッジで交わり、その間に交差角を形成し、上記第１研磨材複合材料の交差角の少なくとも１つは、上記第２の研磨材複合材料の交差角の全てと異なる、請求項３記載の研磨材製品。
【請求項９】
　上記第１研磨材複合材料において隣接する平面の交差角は０°または９０°に等しくはない、請求項８記載の研磨材製品。
【請求項１０】
　実質的に全ての上記研磨材複合材料は角錐形状を有する、請求項８記載の研磨材製品。
【請求項１１】
　上記面は加工方向と対向するサイドエッジとを有し、各サイドエッジは上記加工方向軸に平行であり、各サイドエッジは、上記面に対してそれぞれが垂直である第１および第２仮想面内にそれぞれあり、複数の平行で細長い研磨隆起部が上記面において固定位置に配置され、各隆起部は、その横断する中心に配置された縦軸を有するとともに、上記第１および第２面と０°または９０°のどちらでもない角度で交わる仮想線に沿って延在し、上記研磨隆起部は、上記縦軸に沿って間欠的に間隔を設けられた複数の上記３次元研磨材複合材料を含む、請求項１記載の研磨材製品。
【請求項１２】
　上記複数の平行で細長い研磨隆起部は第１および第２グループ内に拡散され、該第１および第２ブループは上記主要面の上記加工方向にまたは上記加工方向に直角な方向に重ならない位置に配置され、上記第１グループ内の少なくとも１つの研磨隆起部の上記縦軸が上記第２グループの研磨隆起部の少なくとも１つの縦軸から延在する仮想線と交わる仮想線に沿って延在する、請求項１１記載の研磨材製品。
【請求項１３】
　各研磨隆起部は、上記面から間隔を設けられた一つの末端を有し、各末端は上記面とは平行に間隔を設けられた第３の仮想面まで延在する、請求項１１記載の研磨材製品。
【請求項１４】
　上記各研磨材複合材料は、約５０マイクロメートルから約１０２０マイクロメートルまでの距離で上記面から離されている末端を有する、請求項１記載の研磨材製品。
【請求項１５】
　上記研磨材複合材料は、上記主要面に、約１００から約１０,０００個／ｃｍ２までの密度で固定される、請求項１記載の研磨材製品。
【請求項１６】
　上記面は、面領域を有し、該面領域の実質的に全てが上記研磨材複合材料によって覆われる、請求項１記載の研磨材製品。
【請求項１７】
　請求項１記載の研磨材製品を製造する方法であって、
　（a）バインダープレカーサー中に拡散された複数の研磨材粒子を含む研磨材スラリーを準備するステップと、
　（b）前面と後面とを有する基材（４１）と、その少なくとも一方の主要面に複数のキャビティーを備える製造ツールとを準備するステップであって、各キャビティーは特定の形状を含む異なりかつ見分けることができる境界によって形成される正確な形状を有し、該正確なキャビティー形状はすべてが同じということではない、ステップと、
　（c）上記研磨材スラリーを上記製造ツール（４６）の複数の上記キャビティー内に塗るための手段（４４）を準備するステップと、
　（d）上記基材の上記前面を上記製造ツールに接触させて、上記研磨材スラリーが上記前面を濡らすステップと、
　（e）バインダーを形成するために上記バインダープレカーサーを硬化させるステップであって、該硬化時に上記研磨材スラリーが複数の研磨材複合材料に変形される、ステップと、
　（f）特定の寸法を含む異なりかつ見分けることができる境界によって形成された正確な形状をそれぞれ有する上記基材に取り付けられた複数の研磨材複合材料を与えるたねに上記硬化の後に上記基材から上記製造ツールを分離し、上記正確な研磨材複合材料形状は全て同じということではないステップとを備える製造方法。
【請求項１８】
　請求項１記載の研磨材製品を用いてワークピースを磨く方法であって、
　（a）ワークピース表面と上記研磨材製品とを摩擦接触させるステップと、
　（b）上記研磨材製品または上記ワークピースの少なくとも一方を他方に対して相対移動し、上記ワークピース表面の表面あらさが減少されるステップとを備える、ワークピースを磨く方法。
【請求項１９】
　請求項１記載の研磨材製品を製造するための製造ツールであって、その主要面に形成された複数のキャビティーを有するシート状構造を備え、該各キャビティーは特定の寸法を含む異なりかつ見分けることができる境界によって形成される正確な形状を有し、該正確な形状のキャビティーは全てが同じというのではない、製造ツール。
【請求項２０】
　請求項１９記載の製造ツールを形成するために用いられるマスターを作る方法であって、該マスターは第１仮想面内に延在する主要面を有し、
（１）以下のサブステップにより、隣接する３次元形状の対向する右と左の平面に対応する角度を決定するステップであって、上記各角度は、その平面と、上記マスター面に対して法線方向に延在し、上記面と接触する上記平面のエッジを含むする平面との間で計測され、上記サブステップは、
　　　（ｉ）０°と９０°との間であって０°と９０°とを含まない角度をランダムに選択することができる乱数発生手段を用いて、０°と９０°との間であって０°と９０°とは含まない角度を選択し、第１の右側の３次元形状の第１の右の平面の第１の右の半分の角度を確立するサブステップと、
　　　（ii）上記第１右側３次元の上記第１の右の平面に対向する第１に
上記乱数発生手段を用いて、０°と９０°との間であって０°と９０°とは含まない角度を選択し、上記第１の右側の３次元形状の上記第１の右の平面に対向する第１の左側の３次元形状の第１の左の平面について第１の左半分の角度を確立するサブステップと、
　　　（iii）上記第１仮想面内において直線的に延在する第１方向に沿って、上記第１の左側の３次元形状に隣接して配置された第２の左側の３次元形状の第２の左の平面まで進行し、上記乱数発生手段を用いて、０°と９０°との間であって０°と９０°とは含まない角度を選択し、上記第２の左の平面について第２の左の平面の角度を確立するサブステップと、
　　　（iv）上記乱数発生手段を用いて、上記第２の左の平面に対向する第２の右側の３次元形状の第２の右の面について、０°と９０°との間であって０°と９０°とを含まない一つの値を選択するサブステップと、
　　　（ｖ）上記第１方向に沿って、上記第２の右側の３次元形状に隣接して配置された第３の右側の３次元形状まで進行するサブステップと、
　　　（vi）少なくとも１回、上記（ｉ）、（ii）、（iii）、（iv）および（ｖ）のサブステップをその順に繰り返すサブステップとを備える、ステップと、
（２）上記第１仮想面内において直線的に延在する第２方向に２つの隣接する列に配置される隣接する３次元形状の左および右の平面について角度が決定される点を除きステップ（１）を繰り返すステップであって、上記第１および第２方向は交わる、ステップと、
（３）上記マスターの上記面のある幅について、カッティング手段によって削られることが必要とされる溝の位置を決定する手段を用い、ステップ(１)および(２)によって計算された上記角度を有する複数の正確な３次元形状を形成する一連の交差する溝を形成するステップと、
（４）ステップ（１）および（２）によって計算された上記角度とステップ（３）によって決定された上記溝位置とにしたがって、上記マスターの上記面に溝を削るためのカッティング手段を準備して、上記面から突出する複数の正確な３次元形状を形成する一連の交差する溝を形成するステップであって、上記各正確な形状は特定の寸法を含む異なる見分けることができる境界によって形成され、上記３次元形状は全てが同じというのではない、ステップとを備え、選択随意に、
（５）溶融状態の凝固可能な高分子樹脂を上記マスターの上記面に、上記３次元形状に流れこんで一致するために有効な方法で塗るステップと、
（６）上記高分子樹脂をシート状に凝固させるステップと、
（７）該シート状高分子樹脂を上記マスターの上記面から取り外して、上記製造ツールを形成するステップとを備える、マスターを製造する方法。
【発明の詳細な説明】
【技術分野】
【０００１】
　本発明は、精密な形状を有する複数の研磨材複合材料が設けられた主要面を持つシート状構造体を有する研磨材製品であって、その精密な形状が全て同一ではない研磨材製品に関する。また、本発明は、研磨材製品の製法、上記研磨材製品の製造に用いられる製造ツール、及び、面仕上げを減じるための上記研磨材製品の用法に関する。
【背景技術】
【０００２】
　一般に、研磨材製品は、一体型構成体（例えば研削砥石）として一体に接着された複数の研磨材粒子や、共通の基材（例えば被覆研磨材製品）に別個に接着された複数の研磨材粒子を利用している。長年にわたって、ワークピースへの研磨や仕上げには、上記したタイプの研磨材製品が利用されてきたが、当該分野における問題は残されたままである。
【０００３】
　例えば、研磨産業が直面しており解消されないままの問題は、切削率（すなわち、ワークピースが削られる所定時間当たりの量）と、研磨材製品がワークピース表面に行う仕上げとの関係が概ね反比例することによって生じている。すなわち、研磨が行われるワークピースに、比較的高率の切削を行い、それと同時に、比較的きめ細かな面仕上げを行う研磨材製品の設計は困難である。このことは、きめの粗いグリット（すなわち、粒子寸法が比較的大きい研磨材粒子）を用いるものから、きめの細かいグリット（すなわち、粒子寸法が比較的小さい研磨材粒子）を用いるものまで、幅広い研磨材製品が販売されている理由を説明している。異なるグリット寸法の研磨材製品を別個に順番に使うことによって、高率の切削ときめ細かな仕上げという両方の最終目標はある程度は達成されるが、実施が面倒で時間もかかる。当然のことであるが、高い切削率ときめ細かな仕上げとを同時に行う単体の研磨材製品は、当該産業においてさらに便利であって、強く望まれている。
【０００４】
　上記目標の他に、研磨産業においては、ワークピースに安定した面仕上げを行いながら、かき傷（スクライビング）及び／又はチャターを減じ、防止するような研磨材製品が望まれている。かき傷とは、非常に目立つ不要な溝がワークピース表面に生じて、表面粗さ単位（Ｒａ）が増大することを意味する。Ｒａとは、掻ききずの深さの算術平均である。通常、溝が生じる場合には、溝は、ワークピース表面に、研磨材製品がワークピース表面に対して行う相対運動の方向に延在する。一方、チャターとは、ワークピース表面に形成される不要な繰り返しパターンを意味しており、概ね、ベルトの駆動方向に対して垂直な方向に、規則正しい間隔をあけている。
【０００５】
　新規の改良された研磨材製品を製造する種々の試みがなされてきたが、上記した問題の完全な解決には至っていない。以下にあげる参考文献のリストは種々の研磨材製品を開示しているが、いずれの参考文献も上記問題に完全に満足な結果をもたらしてはいない。
【０００６】
　個々に列記すると、米国特許第２,１１５,８９７号明細書（ウッデル氏等）は、基材を有する研磨材製品を教示しており、該基材に接着剤によって接着されているのは、接着された研磨材製品よりなる複数のブロックである。上記の接着された研磨材ブロックは、特有のパターンで、接着によって基材に取り付けられている。
【０００７】
　米国特許第２,２４２,８７７号明細書（アルバートソン）は、圧縮研磨材ディスクの製法を教示している。この製法は、繊維材基材を覆うバインダ層に、研磨材粒子を埋め込むステップを含んでいる。その次に、加熱及び加圧下で、成形型を用いてバインダ及び粒子層に成形パターンすなわち輪郭を付与し一定の厚さにして、圧縮研磨材ディスクを形成する。上記のように成形された研磨材ディスク表面は、成形ダイの輪郭の逆の、特有の作業表面パターンを有する。
【０００８】
　米国特許第２,７５５,６０７号明細書（ヘイウッド氏）は、ランドや溝の形状の研磨部分があって、例えば、その全面にわたって直線あるいは蛇行パターンを形成することが可能な被覆研磨材を教示している。基材前面に接着材コートを貼付し、その後、接着材コートにコーミングを行って山や谷を形成し、接着材コート表面にパターンを付ける。ヘイウッド氏の発明には、上記コーミング作業によって接着材コートに形成されたそれぞれのランドや溝を同じ幅及び厚さにするのが好ましいが、変えてもよいことが開示されている。次いで、接着剤コートを凝固させた後に、上述のパターン付き接着剤コートのランドや溝に、研磨材粒子を均等に分散する。ヘイウッド氏の発明に使用されている研磨材粒子は、バインダ内の他の粒子と共にスラリーの形態で用いられることのない、別個の粒子である。そのため、個々の研磨材粒子は不規則かつ不正確な形状である。
【０００９】
　米国特許第３,０４８,４８２号明細書（ハースト氏）は、基材と、接着システムと、該基材に該接着システムによって取り付けられる研磨材グラニュールとを備えた研磨材製品を開示している。この研磨材グラニュールは、研磨材粒子とバインダとの複合材料であって、上記接着システムとは別体である。研磨材グラニュールは、立体で、好ましくはピラミッド型である。研磨材粒子の製造に当たっては、まず、成形工程によって研磨材グラニュールを製造する。次に、基材を成形型内に配置し、次いで、接着システムや研磨材グラニュールも上記型内に配置する。上記成形型はパターン付きキャビティなので、研磨材グラニュールは、その基材に、特有のパターンを有することになる。
【００１０】
　米国特許第３,６０５,３４５号明細書（アントン）は、ラップ仕上げタイプ研磨材製品に関する。バインダと研磨材粒子は一緒に混合された後、グリッドから基材に噴射される。グリッドがあることによって、パターン付き研磨材コーティングが得られる。
【００１１】
　英国特許出願第２,０９４,８２４号明細書（ムーア氏）は、パターン付きラップ仕上げフィルムに関する。研磨材スラリーを準備し、マスクを通してスラリーを加えて、別個のアイランドを形成する。その後、樹脂すなわちバインダを硬化する。マスクは、シルクスクリーン、ステンシル、ワイヤ、あるいはメッシュとするとよい。
【００１２】
　米国特許第４,６４４,７０３号明細書（カッツマレク氏等）は、基材と、該基材に接着された研磨材コーティングとを備えた、ラップ仕上げを行う研磨材製品に関する。さらに、上記研磨材コーティングは、ラップ仕上げ寸法の研磨材粒子と、遊離基重合によって硬化されるバインダとよりなる懸濁液を備えている。該研磨材コーティングは、グラビアロールによって、一定のパターンを有する形状とされる。
【００１３】
　米国特許第４,７７３,９２０号明細書（チャスマン氏等）は、基材と、該基材に接着された研磨材コーティングとを備えている、ラップ仕上げを行う研磨材製品に関する。該研磨材コーティングは、ラップ仕上げ寸法の研磨材粒子と、遊離基重合によって硬化されるバインダとよりなる懸濁液を備えている。該研磨材コーティングは、グラビアロールによって、一定のパターンを有する形状にされる。
【００１４】
　米国特許第４,９３０,２６６号明細書（カルハウン氏等）は、研磨材グラニュールが強固に接着され、かつ、横方向に所定の間隔をあけて実質的に平面に並べられている、パターン付き研磨材シートを教示している。本発明においては、研磨材グラニュールは、衝突（impingement）技術によって貼付されているので、グラニュールは、それぞれ、自然に研磨材基材に貼付される。これによって、研磨材シートは精密に調節された間隔をあけている研磨材グラニュールを有することになる。
【００１５】
　米国特許第５,０１４,４６８号明細書（ラビパティ氏等）は、眼科的な適用を意図したラップ仕上げフィルムに関する。該ラップ仕上げフィルムは、放射線硬化性接着バインダに分散された研磨材粒子よりなるパターン付き表面コーティングを備えている。このパターン付き表面コーティングは、基材から離れるにつれて幅が狭くなる、複数の別個に隆起している立体よりなる構成にされている。上記パターン付き表面の製造に当たっては、研磨材スラリーをグラビアロールに加えて、表面に一定の形状を付与した後に、スラリーをロール表面から取り外して、放射線硬化性樹脂を硬化させる。
【００１６】
　米国特許第５,０１５,２６６号明細書（ヤマモト氏）は、研磨材接着スラリーで型押シートを均等に覆うことによって得られる研磨材シートに関する。上記のように形成された研磨材コーティングは、ベースシートの不規則性に対応する、スラリーの表面張力によって形成された、高率研磨部及び低率研磨部を有することになる。
【００１７】
　米国特許第５,１０７,６２６号明細書（ムッシ）は、複数の精密な形状の研磨材複合材料を備えた被覆研磨材を研磨することによって、支持体にパターン付き表面を形成する方法に関する。該研磨材複合材料は揃った配列であって、また、該研磨材複合材料は、バインダに分散された複数の研磨材粒子を備えている。
【００１８】
　米国特許第５,１５２,９１７号明細書（パイパー氏等）は、ワークピース表面に、比較的高率の切削と、比較的きめの細かい面仕上げとの両方を行うことが可能な被覆研磨材製品を開示している。パイパー氏等の発明によって構成された研磨材は、規則正しく揃ったパターンで基材に接着された精密な形状の研磨材複合材料を含んでいる。パイパー氏等の発明によって、その中でもとりわけ上記のような研磨材の構成によって備えられる、研磨材複合材料の輪郭の堅固性によって、作業を行なう面に堅固な面仕上げを行うことが容易になる。
【００１９】
　１９９０年３月２３日に公開された日本国特許出願昭和６３−２３５９４２号明細書は、特有のパターンを有するラップ仕上げフィルムの製法を教示している。研磨材スラリーが、ツールにある凹部の網状構造を覆う。その次に、ツールに基材が貼付され、研磨材スラリー内のバインダが硬化される。そして、上記のように形成された被覆研磨材がツールから取り外される。バインダは、放射線エネルギーや熱エネルギーによって硬化される。
【００２０】
　１９９２年６月２日に公開された日本国特許出願平成４−１５９０８４号明細書は、ラップ仕上げテープの製法を教示している。研磨材粒子と、電子ビームによって硬化される樹脂とを備えた研磨材スラリーを、凹部に網状構造を有する凹版ロールや凹部プレートの表面に加える。次いで、研磨材スラリーを、バインダを硬化させる電子ビームに露出させて、ラップ仕上げテープをロールから取り外す。
【００２１】
　本願出願人に譲渡された、１９９２年１月１３日に出願された米国特許出願第０７／８２０,１５５号明細書（カルハウン氏）は、研磨材製品の製法を教示している。研磨材スラリーが、型押支持体にある凹部を覆う。これによって形成された構造体を基材にラミネート加工して、研磨材スラリー内のバインダを硬化させる。型押支持体は取り外され、研磨材スラリーは基材に接着される。
【００２２】
　米国特許第５,２１９,４６２号明細書（ブルックスブート氏等）は、研磨材製品の製法を教示している。研磨材スラリーが、実質的に、型押基材の凹部のみを覆う。研磨材スラリーは、バインダと、研磨材粒子と、発泡剤とを備えている。コーティングした後、バインダは硬化され、発泡剤が作用する。これによって、スラリーは、型押基材表面で発泡する。
【００２３】
　本願出願人に譲渡された、１９９３年１月１４日に出願された出願米国特許出願第０８／００４,９２９号明細書（スパージョン氏等）は、研磨材製品の製法を教示している。該特許出願の一側面では、研磨材スラリーは型押支持体の凹部を覆う。放射線エネルギーが型押支持体から研磨材スラリーへと伝達されて、バインダは硬化される。
【００２４】
　本願出願人に譲渡された、１９９３年５月２６日に出願された米国特許出願第０８／０６７,７０８号明細書（ムッシ氏等）は、構造研磨材によって、ワークピースに磨き仕上げを行う方法を教示している。この構造研磨材は、基材に接着されている、複数の精密な形状の研磨材複合材料を備えている。磨き仕上げの間、構造研磨材は振動する。
【００２５】
　ピッチが可変なのこ歯の使用は、レノックス・コーポレーションによって配布された商業広告に、「レノックス・ハックマスター・Ｖ・バリ・トゥース・パワー・ソー・ブレード」というタイトルで記載されている物品のように、バランスのとれた切断作業と素早い作動を行うための、弓のこブレード用切断エッジとして開示されている。この弓のこブレードのデザインは、のこぎりの金属バーのストックや、連結ワークピースとして有用であり、また、孔、スロット、すなわち妨害物と協働させるのに有用であると記載されている。この弓のこブレードのデザインは、複雑な立体作業面を備えた２つの摩擦面の間での摩擦による研磨に適用可能であるとは明記されておらず、また、レノックスの出願は、その手段を開示してはいない。
【００２６】
　上記特許、すなわちピエパー氏ほか、にしたがって作られた研磨材製品のあるものは、高いカット比（rate　of　cut）と相対的に微細な仕上げとの両方をもたらす研磨材製品であるかもしれないが、この研磨材製品が用いられたとき、ある従来技術の研磨材製品によって作用される表面に引っ掻き傷が生じる可能性があることが観察されている。たとえば、多くの研磨材製品は、減少されるべき作用面に対して方向制限を有する。すなわち、ある製品では、すべての方向には使用することができない。事故または無視によって不正確に使用されたならば、すなわち、このような研磨材製品が操作者によって、作用される面に正確にそろえて配置されなければ、これらの研磨材製品は、他のものとの間で、作用面に引っ掻き傷を生じる可能性がある。
【００２７】
　したがって、研磨工業は、不都合な引っ掻き傷をより生じにくく、かつ、より広い研磨条件により適合可能である、多用途で高カット比、微細仕上げの研磨材製品を、非常に高く評価するであろうと理解することができる。
【発明の開示】
【課題を解決するための手段】
【００２８】
　本発明は、高カットレートであるが相対的に微細な表面仕上げを与える研磨材製品を提供する。本発明は、複数の正確な形状の研磨材複合材料が配置された主要面を有するシート状構造を有する研磨材製品を提供する。全ての形状が同じというのではない。本発明は、この研磨材製品の製造方法と、その製造方法において役に立つ製造ツールと、この研磨材製品を用いて表面あらさを減少させる方法を提供する。
【００２９】
　一つの実施例において、本発明は、その固定位置に複数の３次元研磨材複合材料配置された主要面を有するシート状構造を備える研磨材製品に関する。上記各複合材料は、バインダー中に拡散された研磨材粒子を含み、かつ、実質的に特定の寸法を含む実質的に異なりかつ見分けることできる境界によって形成される正確な形状を有し、この正確な形状は全てが同じというのではない。
【００３０】
　さらなる実施例において、上記研磨材複合材料の実質的に全てが対をなし、各対は２つの一致しない研磨材複合材料を含み、一方の研磨材複合材料は隣接する研磨材複合材料の形状とは異なる形状を有する。
【００３１】
　また、本発明の他の実施例は、上記研磨材複合材料は、特定の第１形状を有する第１の正確な形状を有する第１研磨材複合材料と、第２の正確な形状と第２の特定の寸法とを有する第２の研磨材複合材料とを含み、上記第１および上記第２の特定の寸法は同じではない研磨材製品に関する。
【００３２】
　本発明の研磨材製品のさらなる実施例において、上記第１および第２の研磨材複合材料は、それぞれ、少なくとも４つの平面によって形成される境界を有し、隣接する平面は交わってある長さのエッジを形成し、上記第１の複合材料の少なくとも１つのエッジは上記第２の複合材料の全てのエッジの長さとは異なる長さを有する。さらなる実施例において、上記第１複合材料の少なくとも１つの上記エッジの長さは、上記第２の複合材料のどのエッジの長さに関しても、１：１を除く１０：１から１：１０までの間で変動する長さを有する。
【００３３】
　本発明の研磨材製品の他の実施例において、上記第１および第２研磨材複合材料は、同じではない第１および第２の幾何形状をそれぞれ有する。たとえば、上記第１および第２の幾何形状は、立方体、角柱、円錐、円錐台、円筒、角錐、および角錐台を含むグループから選択されることが可能である。
【００３４】
　本発明の研磨材製品の他の実施例において、各研磨材製品は、少なくとも４つの平面によって形成される境界を有し、隣接する平面がエッジで交わって、その間に交差角を形成し、上記第１研磨材複合材料の少なくとも１つの交差角は、上記第２の研磨材複合材料の全ての交差角とは異なる。好ましい実施例において、上記第１研磨材複合材料の隣接する平面の交差は０°または９０°に等しくない。そのさらなる実施例において、実質的に全ての上記研磨材複合材料は角錐形状を有する。
【００３５】
　本発明の他の好ましい実施例において、上記研磨材製品の面は、一つの加工方と対向するサイドエッジとを有し、各サイドエッジは上記加工方向軸に平行であり、各サイドエッジは、上記面に垂直である第１および第２仮想面内にそれぞれあり、複数の平行で細長い研磨隆起部が上記面において固定位置に配置され、各隆起部は、その横切中心に配置された縦軸を有し、上記第１および第２面と０°または９０°のどちらでもない角度で交わる仮想線に沿って延在し、上記各研磨隆起部は、上記縦軸に沿って間欠的に間隔を設けられた複数の上記３次元研磨材複合材料を含む。
【００３６】
　本発明の研磨材製品のさらなる実施例において、上記複数の平行で細長い研磨材隆起部は第１および第２グループ内に配置され、上記第１および第２ブループは上記主要面の上記加工方向にまたは上記加工方向に直角な方向に重ならない位置に配置され、上記第１グループ内の少なくとも１つの研磨隆起部の上記縦軸が、上記第２グループの研磨隆起部の少なくとも１つの縦軸から延在する仮想線と交わる仮想線に沿って延在する。
【００３７】
　本発明の研磨材製品のまた別の実施例において、各研磨隆起部は、上記面から間隔を設けられた一つの末端を有し、各末端は上記面とは間隔を設けられかつ平行である第３の仮想面まで延在する。たとえば、一実施例において、上記各研磨材複合材料は、上記面から末端まで約５０マイクロメートルから約１０２０マイクロメートルまでの範囲内の同じ値の高さが計測される。
【００３８】
　本発明の研磨材製品の他の好ましい実施例において、研磨材複合材料は、上記主要面に、約１００から１０,０００個／ｃｍ２までの密度で固定される。さらに他の実施例において、上記面の実質的に全ての面積が上記研磨材複合材料によって覆われる。
【００３９】
　ここで上記した研磨材製品を製造する方法に関する本発明の他の実施例において、この方法は、
　（ａ）バインダープレカーサー中に拡散された複数の研磨材粒子を含む研磨材スラリーを準備するステップと、
　（ｂ）前面と後面とを有する基材と、その少なくとも一方の主要面に複数のキャビティーを備える製造ツールとを準備するステップであって、各キャビティーは特定の形状を含む異なりかつ見分けることができる境界によって形成される正確な形状を有し、この正確なキャビティー形状はすべてが同じということではない、ステップと、
　（ｃ）上記研磨材スラリーを上記製造ツールの複数の上記キャビティー内に塗るための手段を準備するステップと、
　（ｄ）上記研磨材スラリーが上記前面を濡らすように上記基材の上記前面を上記製造ツールに接触させるステップと、
　（ｅ）上記バインダープレカーサーを硬化させてバインダーを形成し、該硬化時に上記研磨材スラリーが複数の研磨材複合材料に変形させられるステップと、
　（ｆ）上記硬化の後に上記基材から上記製造ツールを分離し、上記基材に取り付けられた複数の研磨材複合材料を与えるステップであって、各複合材料は、特定の寸法を含む異なりかつ見分けることができる境界によって形成された正確な形状を有し、上記正確な研磨材複合材料形状は全て同じということではないステップとを備える。
【００４０】
　好ましくは、連続的な方法で６つのステップが実行され、それによって、コーティングされた研磨材製品を製造する有効な方法が提供される。
【００４１】
　代わりに、製造ツールのキャビティーが形成された面に塗布された基材を接触させる前に、製造ツールの代わりに基材に研磨材スラリーが塗布されて、同じようにキャビティーに満たされることができる場合にも、この方法が実行されることが可能である。
【００４２】
　さらに他の実施例において、ここで開示された研磨材製品は、ワークピースのあらさを減少させる方法に用いられる。この方法は、
　（ａ）ワークピース表面と上記研磨材製品とを摩擦接触させるステップと、
　（ｂ）上記研磨材製品または上記ワークピース表面の少なくとも一方を他方に対して相対移動し、上記ワークピース表面の表面あらさを減少させるステップとを備える。
【００４３】
　また別の実施例において、本発明は上記した研磨材製品を製造するための製造ツールに関する。このツールは、その主要面に形成された複数のキャビティーを有するシート状構造を備え、各キャビティーは特定の寸法を含む異なりかつ見分けることができる境界によって形成される正確な形状を有し、この正確なキャビティーは全てが同じというのではない。
【００４４】
　本発明の他の実施例には、マスターと、上記した製造ツールを形成するために使用されるこの方法の製造物とを作る方法がある。上記マスターは、第１仮想面内に延在する主要面を有し、
（１）次のサブステップにより、隣接する３次元形状の対向する右と左の平面に対応する角度を決定するステップであって、上記各角度は、その平面と、上記マスター面に対して法線方向に延在しかつ上記面と接触する上記平面のエッジを含む平面との間で計測される一つの値を有し、サブステップは、
　　　（ｉ）０°と９０°との間であって０°と９０°とを含まない角度をランダムに選択することができる乱数発生手段を用いて、０°と９０°との間であって０°と９０°とは含まない角度を選択し、第１の右側の３次元形状の第１の右の平面の第１の右半分の角度を確立するサブステップと、
　　　（ii）上記乱数発生手段を用いて、０°と９０°との間であって０°と９０°とは含まない角度を選択し、上記第１の右側の３次元形状の上記第１の右の平面に対向する第１の左側の３次元形状の第１の平面についての第１の左半分の角度を確立するサブステップと、
　　　（iii）上記第１仮想面内において直線的に延在する第１方向に沿って、上記第１の左側の３次元形状に隣接して配置された第２の左側の３次元形状の第２の左の平面まで進行し、上記乱数発生手段を用いて、０°と９０°との間であって０°と９０°とは含まない角度を選択し、上記第２の左の平面について第２の左の平面の角度を確立するサブステップと、
　　　（iv）上記乱数発生手段を用いて、上記第２の左の平面に対向する第２の右側の３次元形状の第２の右の平面について０°と９０°との間であって０°と９０°とを含まない一つの値を選択するサブステップと、
　　　（ｖ）上記第１方向に沿って、上記第２の右側の３次元形状に隣接して配置された第３の右側の３次元形状まで進行するサブステップと、
　　　（vi）少なくとも１回、上記（ｉ）、（ii）、（iii）、（iv）および（ｖ）のサブステップをその順に繰り返すサブステップとからなる、ステップと、
（２）上記第１仮想面内において直線的に延在する第２方向の隣接する２列に配置される隣接する３次元形状の左および右の平面について上記角度が決定される点を除きステップ（１）を繰り返すステップであって、上記第１および第２方向は交わる、ステップと、
（３）上記マスターの上記面のある幅について、カッティング手段によってによって削られることが必要とされる溝の位置を決定する手段を用い、ステップ（１）および（２）によって計算された上記角度を有する複数の正確な３次元形状を形成する一連の交差する溝を形成するステップと、
（４）カッティング手段を準備し、ステップ（１）および（２）によって計算された上記角度とステップ（３）によって決定された上記溝位置とにしたがって上記マスターの上記面に溝を削り、上記面から突出する複数の正確な３次元形状を形成する一連の交差する溝を形成するステップであって、上記各正確な形状は特定の寸法を含む別個の見分けることができる境界によって形成され、上記３次元形状は全てが同じというのではない、ステップとを備えある。そして、このマスターを用いて、上記した製造ツールを形成することができる。たとえば、上記マスター面に溶融状態のポリマーを塗り、ポリマーを硬化させ、上記マスターの突出に反転対応する形状を有するキャビティーを含む面を有する製造ツールを取り外すことによって、形成する。
【００４５】
　好ましくは、本発明のこの観点において、マスター面に形成された突出部の右と左との半分の角度は、それぞれ、８°と４５°との間の値を有し、上記３次元形状は角錐を含む。
【００４６】
　本発明の他の特徴、利点、構成は、以下の図面の説明と本発明の好ましい実施例とから、より一層理解されるであろう。
【発明を実施するための最良の形態】
【００４７】
　本発明の研磨材製品は、高カット比（cut　rate）を示す一方、研磨されるワークピースに相対的に平らな微細表面を与えるとともに、ワークピースに容易には傷をつけない。このとき理論と結び付けて説明されていないが、完全なピッチを有する研磨材複合材料、すなわち、寸法が全て同じである一つの配列の複合材料は、共振を発生させ、それによって、作用している研磨材製品の表面が共振状態となり、チャターマーク（chatter　marks）としてしられている仕上げ面あらさの問題を引き起こすとされている。本発明においては、隣接する正確な形状の研磨材複合材料間の寸法の変化がこのような共振を途絶えさせ、および／または、大きくなるのを防ぎ、したがって、チャター発生を減らすとともに、高カット比、微細仕上げを達成し、さらには、かき傷を減少すると考えられる。
【００４８】
　本発明のために、研磨材複合材料を説明するためにここで用いられてる“正確な形状の”などの表現は、研磨粒子と硬化性バインダーとの流動性混合物の硬化性バインダーを、この混合物が基材に支えられるとともに製造ツールの表面のキャビティを満たす間に硬化させることによって形成された形状を研磨材複合材料が有することに対して用いている。したがって、このような“正確な形状の”の研磨材複合材料は、キャビティの形状と同じ正確な形状を有する。さらに、正確な形状の研磨材複合材料は、相対的に滑らかな面である側面によって形成される。この側面は境界を接し、良好に形成された鋭いエッジによって結合されている。エッジは、少なくとも１つの上記研磨材複合材料が隣接する１または２以上の研磨材複合材料の寸法と異なる少なくとも１つの寸法を有するという条件付きで、種々の側面と交わることによって形成された別個の終点を有する別個のエッジ長さを有す。
【００４９】
　本発明のために、研磨材複合材料を定義するためにここで用いられる“境界”という用語は、各研磨材複合材料の実際の３次元形状の範囲を定めかつ３次元形状を形成する各研磨材複合材料の露出された表面およびエッジを意味する。これらの別個の見分けることができる境界は、本発明の研磨材製品の断面が走査電子顕微鏡のような顕微鏡で試験されると、容易に見ることができ、かつ明暸である。各研磨材複合材料の別個の見分けることができる境界は、本発明の正確な形状の断面外形と区切り線とを形成する。これらの境界は、研磨材複合材料がそのベースの境界に沿って互いに接するときに、一つの研磨材複合材料を他の研磨材複合材料と分離して区別する。比べると、正確な形状を有していない研磨材複合材料において、たとえば、研磨材複合材料がその硬化を完了する前にゆがんだ場合には、境界とエッジとは明確でない。
【００５０】
　本発明のために、研磨材製品の形成に関して用いられる“寸法”という用語は、研磨材複合材料に関する形状の側面（ベースを含む）のエッジ長さのような空間的範囲の大きさを意味し、また、代わりに、“寸法”は基材から延在する側面の傾き角の大きさを意味することも可能である。したがって、本発明のために、２つの異なる研磨材複合材料について“異なる”“寸法”とは、第１研磨材複合材料の形状の２つの平らな面が交わるエッジで形成されるエッジ長さまたは交差角度であって、配列内の第２の研磨材複合材料の形状を形成する交線のエッジ長さまたは角度のいずれとも重複しない値を意味する。
【００５１】
　本発明のために、“幾何形状”という用語は、たとえば、立方体、角錐、角柱、円錐、円筒、角錐台、円錐台などの基本的カテゴリーの３次元の普通の幾何形状を意味する。
【００５２】
　本発明のために、ここで用いられている“隣接する複合材料”などの用語は、その間の最短直線に配置された介在する研磨材複合材料構造がない少なくとも２つの隣り合う複合材料を意味する。
【００５３】
　説明のために図１を参照すると、研磨材複合材料１０の側面は１対の対向するサイドエッジ１９（一方のみ示す）を有する基材１１を示し、加工方向軸（図示せず）はこの説明のために上記サイドエッジ１９の方向と平行に延在するであろうし、基材の少なくとも上面１６に固定された複数の研磨材複合材料１２を示している。研磨材複合材料１２は、バインダー１４内に拡散された複数の研磨粒子１３を有する。各研磨材複数材料は、見分けがつく正確な形状を有する。好ましくは、研磨粒子は、塗布された研磨粒子が使用される前には、その形状の平らな表面を越えて突出しない。塗布された研磨粒子は表面を摩滅させるために使用されているときに、研磨材複合材料が崩れ落ちて、未使用の粒子が見えるようにする。
【００５４】
　本発明の１つの観点において、つまり、研磨材複合材料が一定ピッチで（隣接する研磨材複合材料のセンターから一定のピーク間距離で）間隔を設けて離れている場合、“隣接する複合材料”は、それとは異なる寸法を有する、一つの最も近い隣接する複合材料、または該研磨材複合材料から等距離離れた複数の最も近い隣接する複合材料を含むであろう。しかし、本発明の他の観点において、研磨材複合材料がばらばらのピッチで離れているならば、その場合には、“隣接する複合材料”は、該研磨材複合材料から離れ最も近い複合材料とは必ずしも限らない研磨材複合材料を含むことが可能であり、その間の最短直線上に介在する研磨材複合材料が配置されない限り、それとは異なる寸法を有する。
【００５５】
　基材
　基材は、その上に研磨材複合材料を支持するための面を与えるために、本発明において従来のように用いられることが可能である。このような基材は、表面と裏面とを有し、任意の従来の研磨基材とすることが可能である。この例には、高分子フィルム、下塗りされた高分子フィルム、布、紙、バルカンファイバー、不織布、それらの組み合わせを含む。基材は、選択随意であるが、譲り受け人の同時係属中の米国特許出願第０７／８１１,５４７号（スタウト氏ほか、１９９１年１２月２０日出願）のような熱硬化性強化プラスチック基材としてもよく、また、譲り受け人の同時係属中の米国特許出願第０７／９１９,５４１号（ベネディクト氏ほか、１９９１年１２月２０日出願）のようなエンドレスベルトとしてもよい。あるいは、基材は、基材をシールするために、および／または、基材のある物理特性を変えるために、処理剤を含んでもよい。これらの処理剤は、従来技術として公知である。
【００５６】
　また、基材は、その裏面に取り付け部材を有し、出来上がった塗布された研磨材製品をサポートパッドやバックアップパッドに固定するようにしてもよい。この取り付け部材は、感圧接着剤や、ホックアンドループアタッチメント用のループ繊維とすることができる。代わりに、米国特許第５,２０１,１０１号公報（ルーザ氏ほか）に開示されたようなかみ合いアタッチメントシステムとしてもよい。
【００５７】
　また、研磨材複合材料の裏面は、すべり止めまたは摩擦コーティングを含んでもよい。このようなコーティングの例は、研磨材中に拡散された無機粒子（たとえば、炭酸カルシウムや石英）を含む複合材料を含む。また、カーボンブラックやバナジウムオキシドのような材料を有する帯電防止コーティングは、必要であるならば、研磨材複合材料に含まれてもよい。
【００５８】
　研磨材複合材料
　ａ．研磨粒子
　研磨材粒子は、一般的には約０.１〜１５００マイクロメートルの範囲の粒子寸法を有するが、通常は約０.１〜４００マイクロメートルの間であり、０.１〜１００マイクロメートルの間が好ましく、０.１〜５０マイクロメートルの間であればより好ましい。研磨材が有するモース硬度は、少なくとも約８以上で、９以上であればより好ましい。上記のような研磨材の例としては、溶融酸化アルミニウム（褐色酸化アルミニウム、熱処理酸化アルミニウム、白色酸化アルミニウムなどを含む）、セラミック酸化アルミニウム、緑色炭化珪素、炭化珪素、クロミア、アルミナジルコニア、ダイヤモンド、酸化鉄、セリア、立方晶窒化ホウ素、炭化珪素、ざくろ石、及びこれらの組合せがある。
【００５９】
　研磨材粒子という用語は、単体の研磨材粒子が一体に接着されて、研磨材凝集物を形成することをも包含している。本発明に好適な研磨材凝集物が、米国特許第４,３１１,４８９号明細書（クレスナー）、同第４,６５２,２７５号明細書（ブローシャー等）、及び、同第４,７９９,９３９号明細書（ブローシャー等）に詳述されている。
【００６０】
　本発明の範囲には、研磨材粒子に表面コーティングを施すことも含まれている。上記表面コーティングに多数の異なる機能を持たせてもよい。表面コーティングには、バインダへの接着力を増大させ、研磨材の研磨特性を変化させるものもある。表面コーティングの例としては、カップリング剤、ハロゲン化塩、シリカを含む金属酸化物、耐火性金属窒化物、耐火性金属炭化物などがある。
【００６１】
　この研磨材複合材料には、稀釈粒子も含まれている。該稀釈粒子の寸法は、研磨材粒子と同程度の大きさとするとよい。このような稀釈粒子の例としては、石膏、大理石、石灰岩、フリント、シリカ、ガラス気泡、ガラスビーズ、珪酸アルミニウムなどがある。
【００６２】
　ｂ．バインダ
　研磨材粒子は、有機バインダ内に分散され、研磨材複合材料を形成する。この有機バインダは熱可塑性バインダであり、好ましくは熱硬化性バインダである。上記バインダは、バインダプレカーサーより形成される。熱硬化性バインダプレカーサーは、研磨材粒子を製造する間、重合及び硬化工程の開始を促進するエネルギー源に露出される。上記エネルギー源の例としては、熱エネルギーと、電子ビーム、紫外線、可視光などを含む輻射エネルギーがある。重合工程の後、バインダプレカーサーは固化バインダへと変換される。熱可塑性バインダプレカーサーの代わりに、研磨材粒子を製造する間に、熱可塑性バインダプレカーサーを、バインダプレカーサーが凝固する程度の温度まで冷却してもよい。このようなバインダプレカーサーの固化によって、研磨材複合材料が形成される。
【００６３】
　また、研磨材複合材料に含まれているバインダによって、研磨材複合材料は、概ね、バッキングの前面に接着される。しかし、バッキングの前面と研磨材複合材料との間に、さらなる接着材層が備えられていることもある。
【００６４】
　熱硬化性樹脂は、主に、縮合硬化性樹脂と、付加重合樹脂の２つに分類される。付加重合樹脂は、輻射エネルギーに露出されることによって、容易に硬化されるため、バインダプレカーサーとして好ましいのは付加重合樹脂である。付加重合樹脂は、カチオン機構や遊離基機構によって、重合されることが可能である。使用されるエネルギー源、及び、バインダプレカーサーの化学的特性によっては、硬化剤、開始材、あるいは触媒を、重合の開始を促進するものにするとよい。
【００６５】
　一般的なバインダプレカーサーの例としては、フェノール樹脂、ユリアホルムアルデヒド樹脂、メラミンホルムアルデヒド樹脂、アクリレートウレタン樹脂、アクリレートエポキシ樹脂、エチレン性不飽和化合物、ペンダント不飽和カルボニル基を有するアミノプラスト誘導体、少なくとも１つのペンダントアクリレート基を有するイソシアヌレート誘導体、少なくとも１つのペンダントアクリレート基を有するイソシアネート誘導体、ビニルエーテル、エポキシ樹脂、及び、これらの混合物や組合せなどがあげられる。アクリレートという用語は、アクリレートとメタクリレートとを包含している。
【００６６】
　研磨材粒子バインダには、フェノール樹脂が広く用いられているが、これは、その熱的性質、有効性、及び費用のためである。フェノール樹脂には、レゾールとノボラックの２つのタイプがある。レゾールフェノール樹脂は、ホルムアルデヒドの対フェノールモル比が１対１以上であるかあるいは等しく、通常、１.５：１.０から３.０：１.０である。ノボラック樹脂は、ホルムアルデヒドの対フェノールモル比が１対１未満である。市販されているフェノール樹脂の例としては、オキシデンタル・ケミカルズ・コーポレーションの「ドゥレズ」及び「バーカム」という商標で公知のもの、モンサントの「レジノックス」という商標で公知のもの、アッシュランド・ケミカル・カンパニーの「エアロフェーン」という商標で公知のもの、及び、アッシュランド・ケミカル・カンパニーの「エアロトップ」という商標で公知のものなどがある。
【００６７】
　アクリレートウレタン樹脂はヒドロキシ末端ＮＣＯ伸長ポリエステル類またはポリエーテル類のジアクリレートエステルである。市販されているアクリレートウレタン樹脂の例としては、モートン・チオコル・ケミカルより市販されているＵＶＩＴＨＡＮＥ７８２、ラドキュア・スペシャリティーズより市販されているＣＭＤ６６００、ＣＭＤ８４００、及びＣＭＤ８８０５などがあげられる。
【００６８】
　アクリレートエポキシ樹脂は、ビスフェノールＡエポキシ樹脂などのエポキシ樹脂のジアクリレートエステルである。市販されているクリレートエポキシ樹脂の例としては、ラドキュア・スペシャリティーズより市販されているＣＭＤ３５００、ＣＭＤ３６００、及びＣＭＤ３７００などがある。
【００６９】
　エチレン性不飽和樹脂には、炭素、水素、及び酸素、そして要すれば、窒素やハロゲンの原子を含有する、モノマー化合物及びポリマー化合物の両方がある。酸素又は窒素の一方、あるいはその両方の原子が、エーテル、エステル、ウレタン、アミド、及びユリア基中に存在する。エチレン性不飽和化合物の分子量は、好ましくは４,０００未満であり、脂肪族モノヒドロキシル基又は脂肪族ポリヒドロキシル基を有する化合物と不飽和カルボン酸との反応から得られるエステルが好ましい。上記不飽和カルボン酸としては、アクリル酸、メタクリル酸、イタコン酸、クロトン酸、イソクロトン酸、マレイン酸などがあげられる。アクリレート樹脂の代表例としては、メタクリル酸メチル、エチルメタクリレートスチレン、ジビニルベンゼン、ビニルトルエン、エチレングリコールジアクリレート、エチレングリコールメタクリレート、ヘキサンジオールジアクリレート、トリエチレングリコールジアクリレート、トリメチロールプロパントリアクリレート、グリセロールトリアクリレート、ペンタエリトリトールトリアクリレート、ペンタエリトリトールメタクリレート、ペンタエリトリトールテトラアクリレート、ペンタエリトリットテトラアクリレートなどがあげられる。他のエチレン性不飽和樹脂としては、カルボン酸の、モノアリル、ポリアリル、あるいはポリメタリルの、エステルやアミド、例えばフタル酸ジアリル、アジピン酸ジアリル、及び、Ｎ，Ｎ−ジアリルアジパミドなどがある。さらに、他の窒素含有化合物には、トリス（２−アクリロイルオキシエチル）イソシアヌレート、１，３，５−トリ（２−メチアクリルオキシエチル）−Ｓ−トリアジン、アクリルアミド、メチルアクリルアミド、Ｎ−メチルアクリルアミド、Ｎ，Ｎ−ジメチルアクリルアミド、Ｎ−ビニルピロリドンおよびＮ−ビニルピペリドンを含む。
【００７０】
　アミノプラスト樹脂は、１分子又はオリゴマーにつき、ペンダントアルファ、ベータ−不飽和カルボニル基を少なくとも１つ備えている。これらの不飽和カルボニル基は、アクリレートや、メタクリレート、あるいは、アクリルアミドのタイプの基であってよい。そのような材料の例には、Ｎ−ヒドロキシメチルアクリルアミド、Ｎ，Ｎ’−オキシメチレン−ビスアクリルアミド、オルソおよびパラ−アクリルアミドメチル化フェノール、アクリルアミドメチル化ノボラックおよびそれらの組合せを含む。上記材料の例は、更に米国特許第４,９０３,４４０号明細書（ラーソン氏等）と、米国特許第５,２３６,４７２号明細書（カーク氏等）に詳述されている。
【００７１】
　さらに、少なくとも１つのペンダントアクリレート基を有するイソシアヌレート誘導体と、少なくとも１つのペンダントアクリレート基を有するイソシアネート誘導体とが、米国特許第４,６５２,２７４号明細書（ボッチャー氏等）に記載されている。好ましいイソシアヌレート材料は、トリス（ヒドロキシエチル）イソシアヌレートのトリアクリレートである。
【００７２】
　エポキシ樹脂は、オキシランを有しており、開環により重合が行なわれている。このようなエポキシ樹脂は、モノマーエポキシ樹脂と、オリゴマーエポキシ樹脂とが挙げられる。好ましいエポキシ樹脂の例としては、２，２−ビス［４−（２，３−エポキシプロポキシ）−フェニルプロパン］（ビスフェノールＡのジグリシジルエーテル）や、シェル・ケミカル・カンパニーより「ＥＰＯＮ８２８」、「ＥＰＯＮ１００４」、及び「ＥＰＯＮ１００１Ｆ」という商標で市販されているものや、ダウ・ケミカル・コーポレーションより「ＤＥＲ−３３１」、「ＤＥＲ−３３２」、及び「ＤＥＲ−３３４」という商標で市販されているものなどがあげられる。その他の適当なエポキシ樹脂としては、フェノールホルムアルデヒドノボラックのグリシジルエーテル（例えば、ダウ・ケミカル・カンパニーより市販されている、「ＤＥＮ−４３１」、「ＤＥＮ−４２８」）があげられる。
【００７３】
　本発明のエポキシ樹脂は、適切なカチオン硬化剤を有するカチオン機構によって重合することが可能である。カチオン硬化剤によって、酸源が発生して、エポキシ樹脂の重合が開始する。このカチオン硬化剤は、オニウムカチオンを有する塩と、金属あるいは非金属の複合アニオンを備えたハロゲンとを有している。有機金属複合カチオンを有する塩と、金属あるいは非金属の複合アニオンを備えたハロゲンとを有しているカチオン硬化剤が、米国特許第４,７５１,１３８号明細書（ターメイ氏等）（第６段、６５行目〜第９段、４５行目）に詳述されている。有機金属塩及びオニウム塩のまた別の例が、米国特許第４,９８５,３４０号明細書（パラゾット氏）（第４段、６５行目〜第１４段、５０行目）、ヨーロッパ特許出願第３０６,１６１号明細書及び同第３０６,１６２号に開示されている。また別のカチオン硬化剤には、ヨーロッパ特許出願第１０９,８５１号明細書に記載されている、過ヨウ素酸基ＩＶＢ、ＶＢ、ＶＩＢ、ＶＩＩＢ、ＶＩＩＩＢのエレメントから選択した金属よりなる有機金属複合物のイオン塩が備えられている。
【００７４】
　遊離基硬化樹脂については、研磨剤スラリーがさらに遊離基硬化剤を備えているのが好ましい場合もある。しかし、電子ビームがエネルギー源である場合、電子ビーム自体が遊離基を発生させるため、硬化剤は必ずしも必要ではない。
【００７５】
　フリーラジカル熱開始剤の例としては、過酸化物、例えば過酸化ベンゾイル、アゾ化合物、ベンゾフェノン、キノンがある。エネルギー源が紫外線又は可視光のいずれかである場合には、硬化剤は光開始剤と呼ばれることもある。開始剤が紫外線に露出される場合に遊離基ソースを発生させる開始剤の例としては、有機過酸化物、アゾ化合物、キノン類、ベンゾフェノン類、ニトロゾ化合物、ハロゲン化アクリル類、ヒドロゾン類、メルカプト化合物、ピリリウム化合物、トリアクリルイミダゾー類、ビスイミダゾール類、クロロアルキトリアジン類、ベンゾインエーテル類、ベンジルケタール類、チオキサントン類、アセトフェノン誘導体、及びこれらの混合物から成る群から選択されるものがあるがこれらに限定されない。可視輻射線に露出されると遊離基源を発生させる開始剤の例は、発明の名称が三級フォトイニシエータシステムを有する被覆研磨剤バインダである、米国特許第４,７３５,６３２号明細書（オックスマン氏等）に開示されている。可視光と共に用いるのに好ましい開始剤は、チバ・ガイギー・コーポレーション（Ciba　Geigy　Corp.）より市販されている「イルガキュア（Irgacure）３６９」である。
【００７６】
　研磨剤粒子とバインダとの重量比は、研磨剤粒子が５〜９５％に対して、バインダが５〜９５％の範囲であって、より一般的には、研磨剤粒子が５０％〜９０％に対して、バインダが１０〜５０％の範囲にされる。
【００７７】
　ｃ．付加物
　また、研磨剤スラリーは、フィラー（研磨助剤を含む）、ファイバー、滑剤、湿潤剤、テキソトロープ材、界面活性剤、顔料、染料、帯電防止剤、カップリング剤、可塑剤、沈澱防止剤などの任意の添加剤を含んでもよい。このような材料の量は、所望の特性を持つように選択する。これらの材料の使用は、研磨剤の複合材料の侵食性に影響を与える。いくつかの例では、研磨剤複合材料にさらなる侵食性をもたらすために付加物が加えられているため、鈍くなった研磨剤粒子は排除され、新しい研磨剤粒子が露出させられる。
【００７８】
　本発明に有効なフィラーの例としては、金属炭化物（炭酸カルシウムなど｛白墨、方解石、泥灰岩、トラバーチン、大理石、石灰岩など｝）、炭酸マグネシウムカルシウム、炭酸ナトリウム、炭酸マグネシウム、シリカ｛水晶、ガラスビーズ、ガラス気泡、ガラスファイバーなど｝、シリケート｛タルク、クレー、モンモリロン石、長石、雲母、ケイ酸カルシウム、メタケイ酸カルシウム、アルミノケイ酸ナトリウム、ケイ酸ナトリウムなど｝、硫酸化金属｛硫酸カルシウム、硫酸バリウム、硫酸ナトリウム、硫酸アルミニウムナトリウム、硫酸アルミニウムなど｝、石膏、ひる石、木粉、アルミニウム三水和物、カーボンブラック、硫酸化金属｛酸化カルシウムや石灰、酸化アルミニウム｝、及び、亜硫酸化金属｛亜硫酸カルシウム｝などがある。
【００７９】
　フィラーという用語は、研磨剤産業において研削助剤として公知の材料を包含している。研削助剤は微粒子材として形成され、それを加えることによって、化学的及び物理的な研磨の工程に著しい影響が与えられ、性能は向上する。研削助剤の化合物の例としては、ワックス、ハロゲン化有機化合物、ハロゲン化塩及び金属、また、これらのアロイがある。ハロゲン化有機化合物は、通常、研磨の間に分解されて、ハロゲン酸、あるいは、気体ハロゲン化合物を解放する。このような材料の例としては、塩素化ワックス様のテトラクロロナフタレンやペンタクロロナフタレン、及び、ポリ塩化ビニルがある。ハロゲン化塩の例としては、塩化ナトリウム、カリウムクリオライト、ナトリウムクリオライト、アンモニウムクリオライト、テトラフルオロホウ酸カリウム、テトラフルオロホウ酸ナトリウム、フッ化ケイ素、塩化カリウム、塩化マグネシウムなどがある。金属の例としては、錫、鉛、ビスマス、コバルト、アンチモン、カドミウム、鉄、チタンなどがある。その他の研削助剤としては、硫黄、有機硫黄化合物、黒鉛、金属硫化物がある。
【００８０】
　帯電防止剤の例としては、黒鉛、カーボンブラック、酸化バナジウム、保湿剤などがある。上記したような帯電防止剤が、米国特許第５,０６１,２９４号明細書（ハーマー氏等）、同第５,１３７,５４２号明細書（ブキャナン氏等）、及び同第５,２０３,８８４号明細書（ブキャナン氏等）に開示されている。
【００８１】
　カップリング剤は、バインダプレカーサーと研磨剤粒子との間に会合ブリッジを形成する。カップリング剤の例としては、シラン、チタネート、ジルコアルミネートがある。研磨剤スラリーのいずれかの箇所に、０.０１〜０.０３重量パーセントのカップリング剤を備えるとよい。
【００８２】
　沈澱防止剤の例としては、「ＯＸ−５０」という商標で、デグッサ・コーポレーションより市販されている、１５０平方メートル／グラム未満の表面領域を有する非晶シリカ粒子がある。
【００８３】
　研磨材複合材料の形状
　各研磨材複合材料は、それに関する正確な形状を有する。正確な形状は、別個の見分けることができる境界によって範囲が定められる。これらの用語の定義は、前述している。これらの別個の見分けることができる境界は、本発明の研磨材複合材料の断面が、走査電子顕微鏡のような顕微鏡で試験されるとき、図５に示すように、容易に見ることができ、明暸である。各顕微鏡複合材料の別個の見分けることができる境界は、本発明の正確な形状の外形または区切り線を形成する。これらの境界は、研磨材複合材料がそれらのベースで一つの共通境界に沿って互いに接するときでさえ、一つの研磨材複合材料を他のものと分離して区別する。
【００８４】
　比較すると、正確な形状を有しない研磨材複合材料では、たとえば、研磨材複合材料が硬化完了前にゆがんだ場合には、境界とエッジとは、明確でない。したがって、研磨材複合材料を説明するときにここで用いられている“正確な形状の”という表現も、研磨粒子と硬化性バインダーとの流動性混合物の硬化性バインダーを、混合物が基材に支持されかつ製造ツールの表面のキャビティーに満たされている間に硬化させることによって形成された形状を有する研磨材複合材料を意味する。つまり、このような正確な形状の研磨材複合材料は、キャビティーと正確に同じ形状を有するであろう。製造ツールのこれらのキャビティーは、図６に示されている。
【００８５】
　複数のこのような複合材料は、製造ツールによって現されるパターンと反対のパターンで基材の表面から外側に突出する３次元形状を与える。各複合材料は、良好に形成された境界すなわち境界面によって形成され、境界のベース部は、正確な形状の複合材料が接着される基材との接触面である。境界の残りの部分は、その中で複合材料が硬化される製造ツールの表面のキャビティーとは反対形状に形成される。複合材料の外面全体は、その形成中に、基材またはキャビティーのどちらかによって制限される。正確な形状の複合材料を形成する適切な方法と技術とは、米国特許第５,１５２,９１７号公報（ペイパー氏ほか）に開示されている。
【００８６】
　しかし、研磨材複合材料の配列において、他のものの間に、異なる寸法形状を与える限りにおいて、本発明は米国特許第５,１５２,１９７号公報（ペイパー氏ほか）からはずれる。この条件は、任意の従来のアプローチによって、たとえば、一つの研磨材複合材料について複合材料の配列の一部または全部において隣接する複合材料の形状の間に、後述する定義のように、少なくとも１つの寸法の相異を任意に割り当てることによって、確立されることが可能である。１つの配列の溝が、たとえばダイヤモンドターニグマシンによって、マスターツールの表面に形成されることが可能である。このマスターツールから１つの配列のキャビティー形状を有する製造ツールが製造される。このキャビティー形状は、ひっくり返すと、上述の研磨材スラリーを受け入れてモールドすることができ、予め決められた配列の研磨材複合材料の形状を反転した形状である。代わりに、ここで説明するように、研磨材複合材料の種々の寸法形状の所望のパターンのコピーが、たとえば、アルミニウム、銅、青銅のいわゆるメタルマスター、または、アクリルプラスチックのようなプラスチックマスターの表面に形成されることが可能である。どちらのマスターも、研磨材複合材料の所望の予め決定された形状に対応する上向き部分を残すために、ダイヤモンドターニグによる溝として、溝が刻まれた後にニッケルメッキされることが可能である。そして、柔軟なプラスチック製造ツールは、米国特許第５,１５２,９１７号公報(パイパー氏ほか)に説明された方法によって、一般に、マスターから形成されることが可能である。その結果、プラスチック製造ツールは、それとともに形成されるために研磨材複合材料の反転形状を有する刻み目を含む面を有する。代わりに、メタルマスターは、金属表面に所望の形状を残すためにダイヤモンドターニングによって溝を製造されることが可能である。アルミニウムや銅や青銅は、ダイヤモンドターニングになじみやすい金属面である。そして、溝が形成された面にニッケルめっきされて、メタルマスターとなる。種々の寸法の研磨材複合材料を作るための典型的な技術は、以下に、さらに詳しく説明する。
【００８７】
　研磨材複合材料それ自体の構造に関しては、説明のために図１を参照すると、研磨材複合材料１２は境界１５を有する。形状に関係する単数または複数の境界は、他の研磨材複合材料からある程度まで物理的に分離されている１つの研磨材複合材料となる。個々の研磨材複合材料を形成するために、研磨材複合材料の形状を形成する境界の一部分は、互いに分離されていなければならない。図１において注意すべきことは、ベースすなわち基材に最も接近している研磨材複合材料の一部分が隣接する研磨材複合材料と接することができる点である。図２を参照すると、本発明の研磨材複合材料２０は基材２１を備え、この基材２１は、基材に接着された複数の研磨材複数２２を有する。この研磨材複合材料は、バインダー２４中に拡散された複数の研磨粒子２３を有する。本発明の観点において、隣接する研磨材複合材料の間に開口空間２５がある。基材に接着された研磨材複合材料の組み合わせを有し、隣接する研磨材複合材料のいくつかが接する一方、隣接する研磨材複合材料の他のものはその間に開口空間を有することも、本発明の範囲内である。
【００８８】
　ある場合には、たとえば、角錐状で非円筒状形状では、その形状の側面を形成する境界も平面である。複数の平面を有するこのような形状については、少なくとも４つの面がある（３つの側面と１つの底面すなわちベースを含む）。ある形状に対する面の数は、所望の幾何形状に基づいて、変えることが可能であり、たとえば、面の数は、４から２０までの範囲とすることが可能である。一般に、４から１０の間の面があり、好ましくは、４から６の面である。これらの面は交わって所望の形状と角度を形成し、その角度で交わるこれらの面がその形状寸法を決定する。図１を参照すると、研磨材複合材料１２は、平面の境界１５を有する。側面１５ａおよび１５ｂは角度γで交わり、断面１５ｃは見ている人に対面しかつ紙面と同じ面である。
【００８９】
　本発明の要となる点は、配列において、少なくとも１つの研磨材複合材料が他の研磨材複合材料とは異なる寸法を有することである。好ましくは、異なる寸法は、少なくとも１対の隣接する複合材料間で確立され、より好ましくは、研磨材料の表面に与えられた隣接するすべての各対について確立される。隣接する複合材料の“すべての対”という用語は、隣接する複合材料と対にされる研磨材料の面についてすべての複合材料の任意の考慮を包み込む。一般に、隣接する複合材料の対の少なくとも１０％が、好ましくは少なくとも３０％が、より好ましくは少なくとも５０％が、それらの間で異なる寸法を有する。最も好ましくは、研磨材複合材料の実質的に１００％が、互いに対にされる隣接する研磨材複合材料とは異なる寸法を有する。研磨材複合材料間で、すなわち、複合材料の隣接する対の間で異なる寸法となるというこの条件の結果、研磨されるすなわち磨かれるワークピースに相対的により微細な仕上げ面を与える研磨材料となる。隣接する研磨材複合材料の寸法が異なるので、正確な寸法の研磨材複合材料によって引っ掻き溝がワークピース表面に与えられる傾向が少なくなる。一般に、１０％より少ない研磨材複合材料の対が異なる寸法を有する隣接複合材料を有するならば、引っ掻きを減少する一方高カット比と微細仕上げを達成するという本発明の効果は、満足できる程度には実現されないかもしれない。一般に、異なる寸法を有する隣接する研磨材複合材料の対の数は、引っ掻きを最小化するまたは減少するために選択される。全体の研磨材複合材料に対するこのような対の数の割合は、ワークピースのタイプ、研磨時の干渉圧力、研磨材製品回転速度、その他の一般的な研磨条件のようないくつかの要因に依存するであろう。
【００９０】
　表面に現れる同じ形状の研磨材複合材料のいくつかを、すべてではないが、有することは、本発明の範囲内に含まれる。しかし、同じ形状を有する研磨材複合材料は、存在するならば、好ましくは、本発明の利点を十分に実現するために、互いに直接隣接しないように配置されるべきである。この場合、研磨材中の２つの研磨材複合材料は同じ寸法によって形成された形状を有してよいが、好ましくは、この２つの研磨材複合材料は、そのどちらとも寸法が異なる少なくとも１つの介在する研磨材複合材料によって、複合材料の配列中において互いに離されるべきである。
【００９１】
　他の研磨材複合材料と異なる少なくとも１つの研磨材複合材料については、少なくとも１つの寸法が異ならなければならない。しかし、それらの間に２または３以上の寸法が異なることも、本発明の範囲に含まれる。これらの寸法は、種々の方法で、たとえば、複合材料の形状の２つの平面の交差部におけるエッジの長さを異なるようにすることによって、複合材料の２つの隣接する平面のエッジが交わるところで形成される角度を異なるようにすることによって、または、異なるタイプの幾何形状を与えて研磨材料がエッジ長さと角度とのいずれかまたは両方を異なるようにすることによって、異なるようにされることが可能である。
【００９２】
　エッジ長さを異ならせて、本発明のために異なる寸法を与えるならば、一実施例では、幾何形状としてそれぞれ角錐形状を有しかつ高さが２５〜１０２０ミクロンの間で共通する複合材料、特に隣接する複合材料におけるエッジの長さすなわち寸法は、一般的に少なくとも約１から約５００ミクロンまで、より好ましくは５〜２００ミクロンの間で異なることが可能である。一実施例において、配列中の第１複合材料の少なくとも１つのエッジの長さは、第２の複合材料の任意のエッジの長さに関して、好ましくは２つの隣接する複合材料の間で、１０：１から１：１０の間の割合であり、１：１を含まない。
【００９３】
　より一般的には、本発明の研磨材複合材料の形状は、任意の従来の形状とすることが可能であるが、好ましくは、３次元の普通の幾何形状である。たとえば、立方体、角柱（たとえば、３角柱、４角柱、５角柱など）、円錐、円錐台（上面が平ら）、円筒、角錐、角錐台（上面が平ら）などである。隣接する研磨材複合材料の幾何形状は、それらの間に必須の寸法の相異を与えるために、異なることが可能であり、たとえば角柱の次に角錐とすることができる。本発明の一実施例において、研磨材複合材料の形状を、たとえば角錐とし、全てが、約５０ミクロンから約１０２０ミクロンまでの範囲内で、基材から計測されたトータル高さが同じであるように形成される。
【００９４】
　好ましい幾何形状は角錐であり、この角錐は、４または５の側面（ベースを含めて）の角錐である。１つの好ましい実施例において、全ての複合材料の形状は角錐である。より好ましくは、寸法の相違は、隣接する角錐において側面が基材となす角度を変えることによって、隣接する角錐形状の複合材料間で達成される。たとえば、図１に示すように、隣接する角錐形状の複合材料の側面によって形成される角度αおよびβは、互いに異なる角度であり、それぞれ、０度と９０度との間（すなわち、０度と９０度とは含まれない）の値を有する。好ましくは、角錐形状の複合材料の側面と、それぞれの側面と基材との交線に対して法線方向に延在する仮想面１７（図１参照）との間に形成される角度αおよびβは、８度より大きくされるべきであるが、４５度より小さい角度とすべきである。実際上の観点から、８度より小さい角度では、製造ツールから硬化された複合材料を解放することが、非常に困難となるであろう。反対に、４５度より大きい角度では、隣接する研磨材複合材料の間の空間が過度に拡大されて、不十分な研磨面が基材面上に形成される。
【００９５】
　また、好ましくは、角度αおよびβの選択は、それぞれが０度と９０度との間の値を有し、少なくとも差は１度より大きくなるようにし、より好ましくは、差は少なくとも約５度より大きい。
【００９６】
　また、好ましくは、研磨材複合材料を角錐形状に形成し、各角錐の２つの側面は各角錐の頂点で接して、角錐の断面において材料に含まれる角度γ（図１参照）を形成し、角度γは２５度以上９０度以下の値を有する。２５度より小さい角度では、実際の限度となるであろう。なぜなら、研磨材複合材料について、スラリーおよび製造ツールを用いる方法では２５度より小さい鋭いピークすなわち頂点形状を形成することが難しくなる可能性があるからである。本発明の利点をより十分に実現するためには、材料に含まれる角度γについてのこの条件は、隣接する複合材料間の交わる角度αおよびβは上記したように０度と９０度との間で異なる値をランダムに選択して与えるという上記した条件とともに用いられるべきである。
【００９７】
　さらに、任意の個々の研磨材複合材料において、種々の側面が基材となす角度は、必ずしも、一つの複合材料について同じでなければならないということはない。たとえば、４面からなる角錐（１つのベースと３つの周面）の場合、第１、第２、第３周面のいずれか一つが基材となす角度は、互いに異なることが可能である。当然、互いに交わる側面の角度も、側面と基材との間に形成される角度が異なるように、異なるであろう。
【００９８】
　また、角度αおよびβ（図１参照）のように隣接する研磨材複合材料の間の側面角度を変えることによって隣接する研磨材複合材料の間の寸法の相違を達成する本発明の実施例において、好ましくは、隣接する複合材料間の各αおよびβについて選択された各値が、研磨材複合材料の配列中で繰り返されずかつ一定でない。それによって、ワークピースと研磨材料との間に共振が発生しないことを、さらに一層確実にすると考えられる。したがって、より好ましくは、研磨材複合材料の幅方向または長さ方向のいずれかに沿って一対の隣接する複合材料からすぐ次の対の隣接する複合材料の対に進行するときに、各αおよびβに０度と９０度との間の異なる値を許容して与える（図８参照）。配列中の隣接する複合材料の異なる組の間のαおよびβの値のこのような変化は、任意の都合のよい方法で、たとえば０と９０度との範囲の間でαおよびβのそれぞれについてランダムに値を選択することによって、達成されることが可能である。
【００９９】
　たとえば、右半分の角度であるα（図１参照）が、複合材料の１列において、研磨材複合材料について０度と９０度との間の範囲内でランダムに選択されるならば、αに対向する左半分の角度であるβは、複合材料の隣の列において、研磨材複合材料についてランダムに選択される。そして、配列中の列に沿って幅方向または長さ方向のいずれかにおいて隣接する研磨材複合材料の次の対に対して進むとき、左半分の角度である新しいβは０度と９０度との間でランダムに選択され、対向する右半分の角度としてαに対する新しい角度は、０度から９０度までの範囲内でランダムに選択され、そのようにして配列中を進行する。この方法は、材料中の研磨材複合材料の配列全体に渡って、０度から９０度の間のより均一に角度が分散するためには、望ましい。
【０１００】
　研磨材複合材料の配列の全体に渡って、ランダムにかつここで説明された好ましい制約に従って、上記角度αおよびβとγとの実際の選択は、任意の都合のよい方法で達成されることが可能である。たとえば、ここで説明した好ましい数的制約内で抜き取ることによる角度の値の系統だったランダムな選択による。一つの配列に対するこれらの系統だった選択は、一般に知られたコンピュータ、たとえばデスクトップコンピュータを用いることによって、容易にされかつ迅速に処理されることが可能である。このとき、コンピュータがランダムに選択する角度の値の範囲を制限するためにここに開示した角度の制約を用いる。ランダムな数を選択するアルゴリズムは、統計学やコンピュータの分野で広くしられており、本発明のこの点に適合されていた。この場合、疑似乱数を発生させるためのよく知られた線形相合法が、角度αおよびβのランダムな選択に向けて適用されることが可能である。本出願中における研磨材複合材料の形状の側面についての角度を選択するためにランダムな数を生成するためのアプリケーションおよびインプリメンテーションは、この後の表２〜２５に開示されたコンピュータソースコードに例証されている。
【０１０１】
　いずれにせよ、角度の値は、一旦、配列中の研磨材複合材料についてこのように選択されると、メタル製造ツールすなわち製造ツールの面をダイヤモンドターンニグマシンによって形成される刻み目の模様および形状を決定し断定するために用いられることが可能である。ツールは、ひっくり返して、ここに開示された方法によって本発明の研磨材複合材料製品を作るために用いられることが可能である。
【０１０２】
　ある場合には、全ての複合材料の高さおよび幾何形状は同じであることが、好ましい。この高さは、研磨材製品が用いられる前における基材から最も外側の点までの研磨材複合材料の距離である。高さおよび形状が同じであれば、面間の角度が異なることが、好ましい。
【０１０３】
　また、ワークピースの微細面仕上げを達成するために、研磨材複合材料のピークは、マシン方向に実行される研磨方向に平行に一列に揃えられないことが、好ましい。研磨材複合材料のピークが研磨方向に平行に一列に揃うならば、これにより、ワークピースに溝が与えられてより荒い表面仕上げとなる傾向がある。したがって、このように揃うことを防ぐために、研磨材複合材料が互いにずれることが、好ましい。
【０１０４】
　一般に、１平方センチメートルあたり少なくとも５つの別個の研磨材複合材料を有する。ある場合には、１平方センチメートルあたり少なくとも１００の別個の研磨材複合材料があり、より好ましくは、１平方センチメートルあたり約２,０００から１０,０００の研磨材複合材料がある。研磨材複合材料の密度について使用上の上限はない。もっとも、実際上は、ある点において、キャビティーの密度を高くすることができなくなり、および／または、研磨材複合材料の配列を作るために使用される製造ツールの表面に正確な形状のキャビティーを好ましく形成することができなるかもしれない。一般に、研磨材複合材料の数は、相対的に大きいカット比、長い寿命を有する研磨材製品となるが、研磨されるワークピースに相対的に微細な面仕上げともなる。したがって、研磨材複合材料の数とともに、各研磨材複合材料に対して相対的に小さい単位力となる。ある場合には、これによって、研磨材複合材料は、よりよく、より一定に崩落することが可能である。
【０１０５】
　研磨材製品の製造方法
　本発明の研磨剤製品の製法について、以下さらに詳述する。研磨剤製品の製法の第１ステップは、研磨剤スラリーを準備することである。研磨剤スラリーは、バインダプレカーサーと、研磨剤粒子と、オプションの付加物とを、適当な混合技術によって結合させることにより製造される。上記混合技術の例としては、低剪断又は高剪断の混合があるが、高剪断が好ましい。研磨剤スラリーの粘性を低下させるために、混合ステップと共に超音波エネルギーを利用してもよい。通常、研磨剤粒子はバインダプレカーサーに徐々に加えられる。研磨剤スラリーの気泡の量は、例えば従前の真空促進方法及び器具を用いて、混合ステップの間に真空を発生させることによって減じることができる。
【０１０６】
　研磨剤スラリーの粘性を低下させるためには、概ね３０〜７０℃で加熱するとよい場合もある。重要なのは、研磨剤粒子と他のフィルターを覆ってしまうことがなく、かつ、研磨剤スラリーを都合よくコーティングするレオロジーを、研磨剤スラリーに備えることである。
【０１０７】
　熱硬化性バインダプレカーサーが利用される場合、エネルギー源は、バインダプレカーサーの化学的特質によって、熱エネルギーあるいは輻射エネルギーとするとよい。熱可塑性バインダプレカーサーが利用される場合、熱可塑性材は、熱可塑性バインダプレカーサーが凝固して、研磨剤複合材料が形成されるような温度まで冷却される。本発明の研磨剤粒子の製法のさらに詳しい側面につき、以下に詳述する。
【０１０８】
　製造ツール
　製造ツールは、実際上の観点からも技術的観点からも、本発明の研磨材製品を作るときに、特に研磨材複合材料のサイズが相対的に小さいがゆえに、重要である。製造ツールは、複数のキャビティーを含む。これらのキャビティーは、本質的には、所望の研磨材複合材料の反転形状であり、研磨材複合材料の形状を生成するために役立つ。キャビティーの寸法は、研磨材複合材料の所望の形状と寸法を与えるために選択される。もし、キャビティーの形状または寸法が適切に選択されなければ、でき上がった製造ツールは研磨材複合材料に対して所望の寸法を与えないであろう。
【０１０９】
　キャビティーは、隣接するキャビティーの間に空間を有する点状のパターンで現れることが可能であり、また、キャビティーは互いに接することが可能である。キャビティーは互いに突き当たって盛り上がっていて、形状が形成され硬化された研磨材スラリを剥離するのに好都合となっている。さらに、キャビティーの形状は、研磨材複合材料の断面積が基材から遠くなる方向に減少するように、選択されている。
【０１１０】
　製造ツールのより好ましい実施例において、製造ツールは、キャビティーの配列の境界をなす２つの対向する平行なサイドエッジを有し、研磨材製品の長さと幅のいずれかまたは両方に、その中に形成される隣接する研磨材複合材料の形状に異なる寸法を与えるように構成される。そして、このように異なる複合材料形状の予め決定されたパターンは、必要であり便利であれば、繰り返して研磨材複合材料の長さと幅のいずれか一方または両方に沿って、少なくとも１回以上繰り返しされる。
【０１１１】
　たとえば、図７は、本発明の研磨材製品を作るために用いられることが可能である製造ツール７０の上面を表している。製造ツールのサイドエッジ７１は、製造ツールのマシン方向（図示せず）に平行であり、製造ツールを横切る幅方向に対して直角方向である。キャビティー７４は、実線７２および７３で表された交わる上向き部分によって制約されている。製造ツールは、５つの見分けることができるキャビティーのグループＡ，Ｂ，Ｃ，Ｄ，ＥおよびＦを有する。各グループにおいて、キャビティーは、上向き部分７２によって結合された平行な列に揃えられる。上向き部分７２および７３は、ツールシートの変形しない（キャビティーが形成されない）残りの部分である。グループＡ−Ｅは、図７に示すように、ツールの長さに沿って、頭から尾へ揃えられている。サイドエッジ７１に最も近くに揃えられる各グループのキャビティーの列は、製造ツールのマシン方向に平行でなく（０でなく）延在する仮想線をたどる。この角度は、グループＡからグループＢまで、グループＣまで、同様にグループＦとは異なる。キャビティー（および交わっている上向き部分７２）の列がサイドエッジ７１となす角度は、０度から９０度の間で確立されるべきである。キャビティーの列がサイドエッジ７１と０度または９０度のどちらかの角度をなすとき、かき傷の問題が生じる可能性がある。好ましくは、キャビティーの列に対して５度から８５度までとし、マシン方向により確実にかき傷の問題が生じないようにする。
【０１１２】
　キャビティーの列の角度は、図７に示すように、好ましくは、グループからグループへの方向に進むときに時計方向と反時計方向との間を交替する。キャビティーおよび上向き部分７２の列とサイドエッジ７１との間に形成される角度は、その絶対的値が、セットからセットへ同じであっても、異なっていてもよい。
【０１１３】
　ここに開示された方法によって製造ツールを用いて形成される研磨材複合材料は、製造ツール７０のような製造ツールのキャビティーの配列によって表された表面の輪郭を反転した形状に形成された研磨材複合材料の配列を有する。図７に示されたような配列方法によって製造ツールにキャビティーの列を角度をつけて配列することによって、かき傷の影響はこのように製造された研磨材製品においては減少されることが可能である。
【０１１４】
　代わりに、製造ツール内のキャビティーが横にずらされて配置されることも可能である。すなわち、製造ツール（図示せず）のサイドエッジに対して平行に進む方向に互いにずらす。したがって、この実施例は、研磨材複合材料の列を形成し、研磨材製品のサイドエッジに平行に延在する列に揃えられていない溝を介在させる選択随意の方法を与える。その代わりに、研磨材複合材料は互いに違いに配置され、研磨材製品の前から研磨材製品のサイドエッジに平行な方向に見たときに、揃えて配置されていない。
【０１１５】
　この製造ツールは、ベルト、シート、連続シートすなわちウェブ、輪転グラビア印刷ロールのようなコーティングロール、コーティングロールに取り付けられたスリーブ、またはダイとすることが可能である。製造ツールは、金属（たとえば、ニッケル）、合金（たとえば、ニッケル合金）、プラスチック（たとえば、ポリプロピレン、アクリルプラスチック）、その他の従来の変換可能な材料から構成されることが可能である。金属製の製造ツールは、彫刻、ホブ切り、電解被覆式成形法、ダイヤモンド旋削などのような従来技術によって製造されることが可能である。
【０１１６】
　熱可塑性プラスチックの製造ツールは、金属製のマスターツールからの複写によって作られることが可能である。金属製マスターは、製造ツールに対して所望されるパターンの反転パターンを有する。金属製マスターは、製造ツールを直接作るときに有用である同じ基本技術を用いて作られる。たとえば、金属面をダイヤモンド旋削することによって作られる。金属マスターを用いる場合、熱可塑性プラスチックシート材料が加熱されることが可能であり、要すれば、金属製マスターに沿わせ、２つの面を互いに押し付けることによって、熱可塑性プラスチック材料に金属製マスターによって表された表面パターンを打ち出す。また、熱可塑性プラスチックは、金属マスターに射出または鋳造されることも可能であり、プレスされることも可能である。熱可塑性プラスチック材料を冷却して硬化し、製造ツールを作る。好ましい熱可塑性プラスチックの製造ツール材料の例は、ポリエステル、ポリカーボネート、ポリ塩化ビニル、ポリプロピレン、ポリエチレン、およびそれらの組み合わせを含む。
【０１１７】
　代わりに、プラスチックの製造ツールは、プラスチックシート面に好ましい配列のキャビティーを彫刻またはダイヤモンド旋削することによって、マスターを必要とすることなしに、直接作られることも可能である。このとき、キャビティーは、研磨材複合材料の所望の形状とは反転した形状である。もし、熱可塑性プラスチック製造ツールを用いるのであれば、特に硬化工程中に、熱可塑製プラスチックの製造ツールをゆがめる過度な熱を生成しないように注意しなければならない。成形型および金属製マスターを作る他の適切な方法は、１９９３年１２月１４日出願の米国特許出願第０８／００４,９２９号（スプルゲオン氏ほか）に開示されている。
【０１１８】
　たとえば、図７に示されたタイプの本発明の高分子製造ツールを作る好ましい方法は、ドラム形状に構成されたニッケルめっきされた金属製マスターを含む。ニッケルめっきされたマスターのいくつかの平らなセクションは、それぞれ約３０センチメートルの長さであり、研磨材複合材料に対して所望される形状に対応する種々の形状の刻み目を有するが、コンピュータの助けを受けてダイヤモンド旋削することによって、製造される。コンピュータは、ダイヤモンド旋削盤によって実行される旋削動作を司令する。金属製マスターのこれらのセクションは、頭から尾まで一緒に溶接され、セクションの溝がその次の隣のセクションの溝に対して角度が０度にならない。そして、セクションのこのようなつながりは、ドラムに固定され、複合材料はドラムの外周のまわりに連続する。セクションと結合点との間から広がらないように、溶接の継ぎ目をできるだけ少なくするように注意すべきである。製造ツールは、高分子樹脂をドラム上に押し出し、その押し出し物をニップロールとドラムとの間に通し、その押し出し物を冷却することによって流延される。これによって、ドラム上のマスターによって表された表面刻み目に対応してその表面に反転して形成された一つの配列のキャビティーを有するシート形状の製造ツールが形成される。この工程は連続的に処理されて、任意の所望の長さの高分子ツールを製造することが可能である。
【０１１９】
　エネルギ源
　研磨材スラリーが熱硬化性のバインダープレカーサーを含むとき、バインダープレカーサーが硬化すなわち重合される。この重合は、一般に、エネルギ源にさらすことによって開始される。エネルギ源の例は、熱エネルギと放射エネルギとを含む。エネルギ量は、バインダープレカーサーの化学変化、研磨材スラリーの寸法、研磨粒子の量とタイプ、選択随意の添加剤のような、いくつかの要因に依存する。熱エネルギについては、温度は約３０から１５０℃の範囲、一般には、約４０から１２０℃の範囲とすることが可能である。時間は、約５分から２４時間を越える範囲とすることが可能である。放射エネルギ源は、電子ビーム、紫外線、可視光線を含む。電子ビームは、電離放射としても知られているが、約０.１から約１０メガラドのエネルギーレベルで、好ましくは、約１から約１０メガラドのエネルギーレベルで用いられることが可能である。紫外線は、約２００から約４００ナノメートルの範囲内、好ましくは約２５０から４００ナノメートルの範囲内の波長を有する特別でない放射線をいう。好ましくは、約３００から６００ワット／インチまで（１２０−２４０ワット／ｃｍ）の紫外線が用いられる。可視光線は、約４００から約８００ナノメートルまでの範囲内、好ましくは約４００から約５５０ナノメートルまでの範囲内の波長を有する。好ましくは、３００から６００ワット／インチまで（１２０−２４０ワット／ｃｍ）の可視光線が用いられる。
【０１２０】
　本発明の研磨材製品を作るための一つの方法は、図３に図示されている。基材４１は、ほどきステーション４２から離れ、同時に製造ツール４６がほどきステーション４５から離れる。製造ツール４６の上面に形成されたキャビティー（図示せず）には、コーティングステーション４４によって、研磨材スラリーが塗布されて満たされる。代わりに、コーティングステーション４４は、リーチングドラム４３の前に、製造ツールの代わりに基材４１にスラリーを与えるために、移転されることも可能であり、以下に説明する製造ツールにコーティングするために用いられるのと同じ保証ステップに従う。いずれの方法も、粘度を下げるためにコーティングの前に、研磨材スラリー（図示せず）を加熱すること、および／またはスラリーに超音波を与えることが可能である。コーティングステーションは、ドロップダイコーティン、ナイフコーター（塗布機）、カーテンコーター、真空ダイコーター、またはダイコーターのような任意の従来のコーティング手段とすることが可能である。コーティング中に、気泡の発生はできるだけ少なくされるべきである。好ましいコーティング技術は、米国特許第３,５９４,８６５号および同５,０７７,８７０号に開示されたようなタイプとすることが可能である真空ダイコーターを用いる。製造ツールがコーティングされた後、任意の手段によって基材と研磨材スラリーとは接触させられ、研磨材スラリーは基材の前面を濡らす。図３において、研磨材スラリーは、コンタクトニップロール４７によって、基材と接触させられ、コンタクトニップロール４７は、この出来上がった構造を支持ドラム４３に付勢する。次に、少なくとも部分的にバインダープレカーサーを硬化させるのに適する任意の好都合の形にエネルギ源４８が研磨材スラリー内に伝達される。部分的に硬化という用語は、バインダープレカーサーが重合されて、研磨材スレリーがひっくり返された試験管から流れないような状態になることを意味する。バインダープレカーサーは、任意のエネルギ源によって、一旦製造ツールから取り外されるときに、十分に硬化させられていることが可能である。製造ツールはマンドレル４９に巻き取られ、再度、使用されることが可能である。さらに、研磨材製品１２０は、マンドレル１２１に巻き取られる。もし、バインダープレカーサーが十分には硬化されていないならば、バインダープレカーサーは、時間をかけることによって、および／または任意のエネルギにさらすことによって、十分に硬化させられることが可能である。この第１の方法にしたがって研磨材製品を作るための追加のステップは、米国特許第５,１５２,９１７号（パイパー氏ほか）または米国特許出願第０８／００４,９２９号（スプゲオン氏ほか）に、さらに開示されている。都合のよい所に他のガイドローラが用いられており、ローラ４０として示されている。
【０１２１】
　この第１の方法と比較して、バインダープレカーサーは、放射エネルギによって硬化されることが好ましい。放射エネルギは、製造ツールまたは基材に、製造ツールまたは基材が放射エネルギを認めうるほど吸収しない限り、伝達されることが可能である。さらに、放射エネルギ源は、製造ツールを認めうるほど崩壊すべきでない。好ましくは、熱可塑性ツールと、紫外線または可視光線を用いる。
【０１２２】
　上述したように、この第１の方法の変形例には、研磨材スラリーが基材に塗布され、製造ツールのキャビティー内には塗布されないようにすることも可能である。そして、研磨材スラリーが製造ツールのキャビティー内に流れ込むように、研磨材スラリーが塗布された基材を製造ツールと接触させる。研磨材製品を製造する残りのステップは、上記と同じである。
【０１２３】
　研磨材製品を製造する第２の方法は、図４に図示されている。製造ツール５５は、ドラムの外側面、たとえば任意の好適な方法で分離されたシートの形で（たとえば、熱収縮ニッケルの形で）ドラムの周囲に固定されるスリーブとして、備えられる。基材５１はほどきステーション５２から離れ、研磨材スラリーはコーティングステーション５３によって製造ツール５５のキャビティー内に塗布される。研磨材スラリーは、ドロップダイコーティング、ロールコーター、ナイフコーター、カーテンコーター、真空ダイコーターまたはダイコーターのような任意の技術によって基材に塗布されることが可能である。また、粘度を下げるために、コーティングの前に研磨材スラリーを加熱すること、および／または、研磨材スラリーに超音波を加えることが可能である。そして、基材と、研磨材スラリーを塗布する製造ツールとは、ニップロール５６によって接触させられ、研磨材スラリーは基材の前面を濡らす。次に、研磨材スラリー内のバインダープレカーサーは、エネルギ源５７にさらされることによって、少なくとも部分的に硬化されられる。このように少なくとも部分的に硬化させられた後、研磨材スラリーは基材に結合すなわち接触された研磨材複合材料に変換される。出来上がった研磨材製品５９はニップロール５８において製造ツールから剥がされて除去され、巻き上げステーション６０に巻かれる。もしエネルギが紫外線または可視光のどちらかであるならば、基材は紫外線または可視光に対して透明とすべきである。このような基材の例は、ポリエステル基材である。他のガイドローラおよびコンタクトローラは、好適な所に用いられることが可能であり、ローラ５０として示されている。
【０１２４】
　この第２の方法の変形例において、コーティングステーション５３をロール５６から上流位置に移動することによって、研磨材スラリーは基材の前面に直接コーティングされることが可能である。そして、研磨材スラリーがコーティングされた基材は、研磨材スラリーが製造ツールのキャビティー内を濡らすように、製造ツールに接触させられる。研磨材製品を製造するための残りのステップは、上記したのと同じである。
【０１２５】
　研磨材製品が製造された後、変換される前に、固定および／または濡らされることが可能である。研磨材製品は、研磨材製品が使用される前に、円錐、エンドレスベルト、シート、ディスクなどの所望の形状に変換されることが可能である。
【０１２６】
　ワークピース表面を磨く方法
　本発明の他の実施例は、ワークピース表面を磨く方法を付随する。この方法は、本発明の研磨材製品をワークピースに接触させることを含む。磨くという用語は、ワークピースの一部分が研磨材製品によって研磨されることを意味する。したがって、ワークピース表面に関する表面仕上げは、この磨き処理によって少なくされる。１つの典型的な表面仕上げ計測はＲａである。Ｒａは、マイクロインチまたはマイロメートルの単位で大略計測された算術的表面仕上げである。表面仕上げは、ペルソメータやサートロニックの商品名で市販されているような、プロフィールメータによって計測されることが可能である。
【０１２７】
　ワークピース
　ワークピースは、金属、合金、エクソチック合金（exotic　metal　alloy）、セラミック、ガラス、木、木に似た材料、複合材料、塗装面、プラスチック、強化プラスチック、石、およびこれらの組み合わせのような、任意のタイプの材料とすることが可能である。ワークピースは平らであってもよいし、それに鋭い部分や角があってもよい。ワークピースの例には、ガラス製光学レンズ、プラスチック製光学レンズ、ガラス製テレビジョンスクリーン、金属製自動車コンポーネント、プラスチック製コンポーネント、プラスチック製バー、パーティクルボード（particle　boad）、カムシャフト、クランクシャフト、家具、タービンブレード、塗装された自動車コンポーネント、磁気媒体などを含む。
【０１２８】
　本出願によると、研磨界面での力は、約０.１ｋｇから１０００ｋｇを越える範囲にわたることが可能である。一般に、この範囲は、研磨界面での１ｋｇから５００ｋｇまでの間である。また、本出願によると、研磨中に液体が存在してもよい。この液体は、水および／または有機化合物とすることが可能である。典型的な有機化合物の例は、潤滑剤、オイル、乳化された有機化合物、切削液、石鹸などを含む。また、これらの液体は、脱泡剤、脱脂剤、腐食防止剤などのような他の添加剤を含んでもよい。研磨材製品は、使用中に研磨界面で振動してよい。ある場合には、この振動よって、研磨されているワークピースにより微細面を与えることができる。
【０１２９】
　研磨材複合材料が異なる寸法の隣接する研磨材複合材料を有することによって、この相対的に細かい表面仕上げとなる。研磨材複合材料の一部分は異なる寸法を有するので、研磨材複合材料は、角錐形状などの頂点から見て、完全には一列にそろえられていなくてもよい。たとえば、図８は、本発明の研磨材製品８５の構造的特徴を模式的に現した平面図（および側面を見た図）であり、研磨材複合材料８０は面８２と頂点８１とを有する。図８から分かるように、角錐形状は、全体としては列にそろっていて、したがって、研磨材複合材料の頂点は、共通の溝を横切って互いに対面する隣接する研磨材複合材料の間において、側面の寸法がそれぞれ異なってはいるが、揃えらえている。このような配置によって、研磨材複合材料によってワークピースに与えられるかき傷は、連続的に横切る。このように、過去のかき傷を連続的に横断することによって、全体としては、より微細な表面仕上げとなる。
【０１３０】
　本発明の研磨材複合材料は、手によって、または機械と組み合わせて用いられることが可能である。研磨材複合材料とワークピースの少なくとも一方または両方は、ベルト、テーブロール、ディスク、シートなどに変形されることが可能である。ベルトの適用のために、研磨材シートの２つの自由端が互いに接合され、細長い形状に形成される。また、継ぎ目なしベルトを用いることも本発明の範囲内である。一般にエンドレスの研磨ベルトは少なくとも１つのアイドルローラと印字版または接触ホイールの上を横切る。印字版または接触ホイールは、所望のカット比とワークピース表面とを得るために調整される。研磨材ベルトの速度は、毎分約１５０から５０００メートル、一般的には５００から３０００メートル／分の範囲に渡る。また、このベルト速度は、カット速度と表面仕上げとに依存する。ベルト寸法は、幅が約５ｍｍから１メートルまで、長さが約５ｃｍから１０メートルまでの範囲とすることができる。研磨テープは、連続長さの研磨材製品である。これらは、幅が約１ｍｍから１メートルまで、一般的には５ｍｍから２５ｃｍまでの間の範囲とすることが可能である。研磨材テープは、通常はほどかれ、テープをワークピースに付勢する支持パッドの上を横断し、巻き戻される。研磨材テープは、研磨界面内に連続して供給されることが可能であり、割り出されることが可能である。研磨材ディスクは、“デイジー”のような研磨の技術分野で公知であるものも含むが、直径が約５０ｍｍから１メートルまでの範囲となることが可能である。一般に、研磨材ディスクは取り付け手段によってバックアップパッドに固定される。これらの研磨材ディスクは、毎分１００から２０,０００回転の間、一般的には毎分１,０００から１５,０００回転の間で、回転可能である。
【０１３１】
　本発明の特徴と利点とは、以下の限定するものではない実施例によって、さらに説明される。実施例中のすべての割合、パーセンテージ、割合は、特に示さない限り、重量についてである。
【実施例】
【０１３２】
　実験方法
　以下の略語が明細書中で用いられる。
ＴＭＰＴＡ：トリメチロールプロパントリアクリレート
ＴＡＴＨＥＩＣ：トリス（ヒドロキシエチル）イソシアヌレートのトリアクリレート
ＰＨ２：チバガイギー（Ciba　Geigy）社から商品名「イルガキュア（Irgacure）３６９」で市販の２−ベンジル−２−Ｎ，Ｎ’−ジメチルアミノ−１−（４−モルホリノ）−１−ブタノン
ＡＳＦ：デグサ（Degussa）から商品名「ＯＸ−５０」で市販のアモルファスシリカ充填剤
ＦＡＯ：溶融熱処理酸化アルミニウム
ＷＡＯ：白色溶融酸化アルミニウム
ＳＣＡ：ユニオンカーバイド（Union　Carbide）から商品名「Ａ−１７４」で市販のシランカップリング剤、３−メタクリルオキシプロピルトリメトキシシラン
【０１３３】
　研磨材製品を作る一般的方法
　ＴＭＰＴＡ ２０.３部、ＴＡＴＨＥＩＣ ８.７部、ＰＨ２ ０.３部、ＡＳＦ １部、ＳＣＡ １部、およびグレード Ｐ−３２０のＦＡＯ ６９部を含有する研磨スラリーを調製した。そのスラリーを、高剪断混合機を用いて１２００ｒｐｍで２０分間混合した。
【０１３４】
　製造ツールは、エクソンから“ポリプロ３４４５”の商品名で市販されているポリプロピレンシートから作られた連続ウェブである。製造ツールはニッケルめっきされたマスターでエンボス加工される。マスターツールは、表２〜２５に開示されたコンピュータプログラムにしたがって、種々の寸法の溝および交線を含む一つの模様をダイヤモンドカッティングによって作られ、ニッケルめっきされた。表２〜２５は、４つのコンピュータプログラムについてのソースコードを含む。すなわち、大略、第１、第２、第３および第４のプログラムを含む。第１のプログラムは、“ＶＡＲＩ−１．ＢＡＳ”という名前であり、４角錐形状の側面についての左および右のランダムな角度を生成して決定し、これらの形状に対して材料に含まれる角度も生成して決定する。第２のプログラムは“ＶＡＲＩ−ＳＴＡＴ．ＢＡＳ”という名前であり、ランダムを保証するため、番号と、左、右、および材料に含まれる角度の値とを、形状の配列中のｘおよびｙ軸に、統計的に記録する。第３のプログラムは“ＴＯＰＶＩＥＷ．ＢＡＳ”という名前であり、ランダム角度ファイルを参照し、第１のプログラムによって決定された角度を有する形状について谷および頂点が１平方インチ（６．５ｃｍ２）に対してどこに現れるかを計算し、コンピュータスクリーンのディスプレイまたはプリンタに、形状の構造的特徴を出力する、第４のプログラムは、“ＭＡＫＥＴＡＰＥ．ＢＡＳ”という名前であり、決定された角度を参照し、第１のプログラムによって生成されたランダムな形状の２２.５インチ（５７ｃｍ）幅のパターンを作るためにダイヤモンドターニングマシンによってカッティングされることが必要とされる溝の数およびタイプを制御するためのコードを生成する。
【０１３５】
　大略、製造ツールは、上記した４つのプログラムを用いて作られたマスターツールから作られるとき、５面からなる角錐（“ベース”としてキャビティの開口を含む）であるキャビティの配列を含む。キャビティは約３５５マイクロメートルの一定深さを有するが、寸法は、隣接するキャビティについて８から４５度の間で変動する。この角度は、ツールの面に法線方向に延在する平面と側面とが交わってなす角度である。各複合材料の材料に含まれる角度すなわち頂点角度は少なくも２５度である。
【０１３６】
　研磨材複合材料は、この方法および図３に大略示された配列により作られる。この工程は、約１５.２５メートル／分で運転される連続工程である。基材は、基材をシールするために乾燥されたラテックス／フェノールプレサイズ（presize）コーティングを含むＪウエイトレーヨン基材である。研磨材スラリーは、製造ツールの上にナイフコートされ、７６マイクロメートルのナイフギャプ（３ミル）と約１５ｃｍの幅のコーティングエリアとを製造ツーツの上に有する。製造ツールと基材との間において、図３においてローラ４７により及ぼされるような、ニップ圧力は、約４０ポンドである。エネルギ源は、１つの可視光ランプであり、ヒュージョンシステムズカンパニーによって製造されたＶ−バルブを含み、６００ワット／インチ（２４０ワット／ｃｍ）で運転した。研磨材スラリーを硬化した後、出来上がったコーテーイングされた研磨材は、基材のフェノールプレサイズの最終硬化に対して２４０°Ｆ(１１６℃)で１２時間加熱硬化された。
【０１３７】
　テスト方法Ｉ
　コーティングされた研磨材製品は７.６ｃｍ×３５５ｃｍのエンドレスベルトに変換され、一定負荷表面グラインダで試験された。略２.５ｃｍ×５ｃｍ×１８ｃｍの予め秤量された４１５０軟鋼ワークピースがホルダーに取り付けられる。ワークピースは垂直方向に配置され、２.５ｃｍ×１８ｃｍの面が約３６ｃｍの直径の６５ショアＡジュロメータの刻み目をつけられたコンタクトホイールに対面し、コーティングされた研磨材複合材料を流れに乗せて運び、次々と、接触させる。そしてワークピースは、毎分２０サイクルの速度で１８cmの経路中を垂直方向に往復される一方、ばね付勢されたプランジャは、ベルトに対してワークピースを付勢する。ベルトが毎分２０５０メートルで駆動されるとき、４.５ｋｇ（１０ポンド）の荷重で、ワークピースをベルトに付勢する。研磨回数が３２回目を経過した後、ワークピースホルダアセンブリが取り外されて、元の重量から研磨された後の重量を差し引くことによって計算された除去された材料の量が再秤量され、新しい、予め秤量されたワークピースおよびホルダが装置に取り付けられる。さらに、ワークピースの表面あらさ（Ｒａ）と、場合によっては、Ｒｔｍとも計測される。これらの手順は以下で説明される。テストの終了時点は、３２回のインターバルで除去される鋼の量が、最初の３２回の研磨で除去された鋼の量の３分の１より少なくなるとき、または、ワークピースが焼ける、すなわち、色が変わるまでである。
【０１３８】
　テスト方法II
　テスト方法Ｉと同じ方法であるが、１０１８軟鋼を用いる点が異なる。
【０１３９】
　テスト方法III
　約３ｃｍの直径を有するカエデのだぼのロッドを、旋盤に取り付けられる。カエデのロッドは、約３８００ｒｐｍで回転された。研磨材製品の細片（幅１インチ（２.５４ｃｍ）で長さ１２インチ（２.５４ｃｍ））が、約１５から２２回、振動なしにだぼロッドに離れないようにされる。研磨後、だぼロッドはワトコから市販されている桜オイル染料で着色される。
【０１４０】
　Ｒａは、研磨工業で用いられ一般的なあらさ計測値である。Ｒａは、平均線からのあらさプロフィールの離れ量の計算法として定義されている。Ｒａは、先端がダイヤモンドの針であるプロフィールメータプローブを用いて計測される。一般に、Ｒａ値が小さいほど、ワークピース表面仕上げは滑らかすなわち微細である。結果はマイクロメートル単位で記録された。使用されたプロフィールメータは、ペルセンＭ４Ｐであった。
【０１４１】
　Ｒｔｍは、研磨工業で用いられる一般的なあらさ計測値である。Ｒｔｍは、長さを計測するときの５つの連続する５つのそれぞれのあらさ深さの平均として定義され、個々のあらさ深さは計測線の最大点と最小点との垂直方向距離である。ＲｔｍはＲａと同様に計測された。結果は、マイクロメートルで記録されている。一般に、Ｒｔｍが小さいほど、仕上げは滑らかである。
【０１４２】
　実施例１，１Ａおよび比較例Ａ，ＡＡ
　本発明の典型的な研磨材製品は、均一な形状と寸法の研磨材複合材料を有する従来のコーティングされた研磨材製品と比較される。実施例１は、上述の“研磨材製品を製造する一般的な方法”にしたがって作られた。比較例Ａは、ミネソタ州セントポールの３Ｍカンパニーから市販されているグレードＰ３２０　３Ｍ　２０１Ｅ　Three-M-ite　レジンボンドクロス　ＪＥ−ＶＦ　がコーティングされた研磨材であった。これらの研磨材製品はテスト方法Ｉにしたがって試験され、テスト結果は表１に示されている。また、追加の実施例１Ａおよび比較例ＡＡが実行された。これは、実施例１および比較例Ａが繰り返されたものであり、テスト方法Ｉの代わりにテスト方法IIを用いた点が異なる。この結果も表１に要約されている。
【０１４３】
【表１】
2004025445.tif 000003
【０１４４】
　上記結果は、本発明の研磨材製品は、実施例１および実施例１Ａによって示されたように、もっぱら全く同じ形状の研磨材複合材料を用いる比較例と比べて、より大きいカッティングを示し、より微細な仕上げを与えることを示している。
【０１４５】
　実施例２と比較例ＢないしＥ
　この組みの実施例は、たった一つの共通の形状と寸法のタイプの研磨材複合材料を基材に現わす研磨材製品と、本発明の研磨材複合材料を比較した。これらの実施例の全ては、上記した“研磨材製品を製造する一般的方法”にしたがって作られた。ただし、以下の変更点がある。研磨材スラリーは、ＴＭＰＴＡが２０.３、ＴＡＴＨＥＩＣが８.７、ＰＨ２が１、ＡＳＦが１、ＳＣＡが１、４０マイクロメートルのＷＡＯが６９の割合で含んでいた。また、比較例ＢないしＥについての製造ツールは、エンボス加工されたポリプロピレン熱可塑性プラスチックの連続ウェブであって、５面からなる角錐のキャビティ（“ベース”としてのキャビティの開口を含む。）を含んでいた。比較例ＢないしＥについてのキャビティは、すべて寸法が同じであり、キャビティは互いに接していた。比較例Ｂのキャビティの高さは約１７８マイクロメートル、比較例Ｃのキャビティの高さは約６３.５マイクロメートル、比較例Ｄの高さは約７１１マイクロメートル、比較例Ｅの高さは約３５６マイクロメートルであった。
【０１４６】
　そして、実施例２と比較例ＢないしＥは、上記のテスト方法IIIにしたがってテストされた。比較例ＢないしＥで研磨された染色されたカエデのだぼロッドは、裸眼で見える溝の証拠を示した。対照的に、本発明を代表する実施例２で研磨された染色されたカエデのだぼロッドは、裸眼で見える溝の証拠は何も示さなかったし、この木のワークピースに非常に微細な仕上げを作った。
【０１４７】
　当業者には、本発明の範囲から外れることなく、本発明の種々の修正や変形が明らかとなるであろう。本発明は、ここで説明された上記各実施例に不当に限定されるべきではない。
【０１４８】
【表２】
2004025445.tif 000004
【０１４９】
【表３】
2004025445.tif 000005
【０１５０】
【表４】
2004025445.tif 000006
【０１５１】
【表５】
2004025445.tif 000007
【０１５２】
【表６】
2004025445.tif 000008
【０１５３】
【表７】
2004025445.tif 000009
【０１５４】
【表８】
2004025445.tif 000010
【０１５５】
【表９】
2004025445.tif 000011
【０１５６】
【表１０】
2004025445.tif 000012
【０１５７】
【表１１】
2004025445.tif 000013
【０１５８】
【表１２】
2004025445.tif 000014
【０１５９】
【表１３】
2004025445.tif 000015
【０１６０】
【表１４】
2004025445.tif 000016
【０１６１】
【表１５】
2004025445.tif 000017
【０１６２】
【表１６】
2004025445.tif 000018
【０１６３】
【表１７】
2004025445.tif 000019
【０１６４】
【表１８】
2004025445.tif 000020
【０１６５】
【表１９】
2004025445.tif 000021
【０１６６】
【表２０】
2004025445.tif 000022
【０１６７】
【表２１】
2004025445.tif 000023
【０１６８】
【表２２】
2004025445.tif 000024
【０１６９】
【表２３】
2004025445.tif 000025
【０１７０】
【表２４】
2004025445.tif 000026
【０１７１】
【表２５】
2004025445.tif 000027
【図面の簡単な説明】
【０１７２】
【図１】本発明の研磨材製品の一実施例の端面断面図である。
【図２】本発明の研磨材製品の他の実施例の端面断面図である。
【図３】本発明により研磨材製品を作る装置を示す側面略図である。
【図４】本発明により研磨材製品を作る他の装置を示す側面略図である。
【図５】種々の寸法を有する高さ３５５マイクロメートルの角錐形状の複合材料を有する本発明の研磨材製品の上面を４５倍で撮影した走査電子顕微鏡(ＳＥＭ)写真である。
【図６】種々の寸法を有する深さ約３５５ミクロンの角錐形状のキャビティを有する本発明のポリプロピレンの研磨材製品の上面を２５倍で撮影したＳＥＭ写真である。
【図７】本発明の製造ツールの平面略図である。
【図８】全ての研磨材複合材料について角錐形状を有する本発明の研磨材製品の構造的特徴の平面略図である。隣接する形状は、同じ高さであるが、サイド角が異なる。
【図１】
2004025445.tif 000028
【図２】
2004025445.tif 000029
【図３】
2004025445.tif 000030
【図４】
2004025445.tif 000031
【図５】
2004025445.tif 000032
【図６】
2004025445.tif 000033
【図７】
2004025445.tif 000034
【図８】
2004025445.tif 000035
【手続補正書】
【提出日】平成15年10月30日(2003.10.30)
【手続補正１】
【補正対象書類名】特許請求の範囲
【補正対象項目名】全文
【補正方法】変更
【補正の内容】
【特許請求の範囲】
【請求項１】
　バインダー（１４）中に拡散された研磨材粒子（１３）を含み、かつ、特定の寸法を含む異なりかつ見分けることのできる境界（１５）によって形成される正確な形状を有し、上記正確な形状は全てが同じというのではない複数の３次元研磨材複合材料（１２）を製造するための製造ツールであって、その主要面に形成された複数のキャビティーを有するシート状構造を備え、該各キャビティーは特定の寸法を含む異なりかつ見分けることができる境界によって形成される正確な形状を有し、該正確な形状のキャビティーは全てが同じというのではない、製造ツールを形成するために用いられるマスターを作る方法であって、
　該マスターは第１仮想面内に延在する主要面を有し、
(１)以下のサブステップにより、隣接する３次元形状の対向する右と左の平面に対応する角度を決定するステップであって、上記各角度は、その平面と、上記マスター面に対して法線方向に延在し、上記面と接触する上記平面のエッジを含むする平面との間で計測され、上記サブステップは、
　(i)０°と９０°との間であって０°と９０°とを含まない角度をランダムに選択することができる乱数発生手段を用いて、０°と９０°との間であって０°と９０°とは含まない角度を選択し、第１の右側の３次元形状の第１の右の平面の第１の右の半分の角度を確立するサブステップと、
　(ii)上記乱数発生手段を用いて、０°と９０°との間であって０°と９０°とは含まない角度を選択し、上記第１の右側の３次元形状の上記第１の右の平面に対向する第１の左側の３次元形状の第１の左の平面について第１の左の半分の角度を確立するサブステップと、
　(iii)上記第１仮想面内において直線的に延在する第１方向に沿って、上記第１の左側の３次元形状に隣接して配置された第２の左側の３次元形状の第２の左の平面まで進行し、上記乱数発生手段を用いて、０°と９０°との間であって０°と９０°とは含まない角度を選択し、上記第２の左の平面について第２の左の平面の角度を確立するサブステップと、
　(iv)上記乱数発生手段を用いて、上記第２の左の平面に対向する第２の右側の３次元形状の第２の右の面について、０°と９０°との間であって０°と９０°とを含まない一つの値を選択するサブステップと、
　(v)上記第１方向に沿って、上記第２の右側の３次元形状に隣接して配置された第３の右側の３次元形状まで進行するサブステップと、
　(vi)少なくとも１回、上記(i)、(ii)、(iii)、(iv)および(v)のサブステップをその順に繰り返すサブステップとを備える、ステップと、
(２)上記第１仮想面内において直線的に延在する第２方向に２つの隣接する列に配置される隣接する３次元形状の左および右の平面について角度が決定される点を除きステップ(１)を繰り返すステップであって、上記第１および第２方向は交わる、ステップと、
(３)上記マスターの上記面のある幅について、カッティング手段によって削られることが必要とされる溝の位置を決定する手段を用い、ステップ(１)および(２)によって計算された上記角度を有する複数の正確な３次元形状を形成する一連の交差する溝を形成するステップと、
(４)ステップ(１)および(２)によって計算された上記角度とステップ(３)によって決定された上記溝位置とにしたがって、上記マスターの上記面に溝を削るためのカッティング手段を準備して、上記面から突出する複数の正確な３次元形状を形成する一連の交差する溝を形成するステップであって、上記各正確な形状は特定の寸法を含む異なりかつ見分けることができる境界によって形成され、上記３次元形状はすべてが同じというわけではない、ステップとを備え、選択随意に、
(５)溶融状態の凝固可能な高分子樹脂を上記マスターの上記面に、上記３次元形状に流れ込んで一致するために有効な方法で塗るステップと、
(６)上記高分子樹脂をシート状に凝固させるステップと、
(７)該シート状高分子樹脂を上記マスターの上記面から取り外して、上記製造ツールを形成するステップとを備える、マスターを製造する方法。